(57)【要約】有機エレクトロルミネセンス素子の１製造方法において、転写層がドナー基板上に溶液塗布される。転写層が、発光材料が内部に配置された非晶質非ポリマー有機母材を含む。次に、転写層が、受像体上に選択的にパターン化される。パターン化方法の例には、レーザ熱転写またはサーマルヘッド転写などがある。この方法および関連材料を用いて、例えば、有機エレクトロルミネセンス素子を形成することができる。【特許請求の範囲】
【請求項１】
発光材料が内部に配置された非晶質非ポリマー有機母材を含む転写層をドナー基板上に溶液塗布する工程と、
前記転写層を受像体に選択的に熱転写する工程と、を含む、有機エレクトロルミネセンス素子の製造方法。
【請求項２】
光−熱変換層を前記ドナー基板上に形成する工程を更に含み、前記転写層を前記受像体に選択的に熱転写する工程が、前記光−熱変換層を画像形成放射線で選択的に照射し、前記画像形成放射線を熱に変換する工程を含む、請求項１に記載の方法。
【請求項３】
少なくとも１つの付加的な転写層を前記基板上に形成する工程を更に含み、前記転写層を前記受像体に選択的に熱転写する工程が、前記転写層および前記少なくとも１つの付加的な転写層を前記受像体に選択的に熱転写する工程を含む、請求項１に記載の方法。
【請求項４】
前記発光材料が発光ポリマーを含む、請求項１に記載の方法。
【請求項５】
前記母材が、
【化１】
2005500652.tif 000019
から選択された少なくとも１つの非晶質非ポリマー有機化合物を含み、
上式中、各Ｒが独立して、アルケニル、アルケニレン、アリール、アリーレン、ヘテロアリール、およびヘテロアリーレンから選択された少なくとも１つの官能基を含む置換基である、請求項１に記載の方法。
【請求項６】
前記母材が、少なくとも１つの非晶質非ポリマー有機デンドリマーを含む、請求項１に記載の方法。
【請求項７】
前記デンドリマーが、
【化２】
2005500652.tif 000020
【化３】
2005500652.tif 000021
【化４】
2005500652.tif 000022
から選択され、上式中、各Ｒ1およびＲ2が独立して、Ｈ、Ｆ、Ｃｌ、Ｂｒ、Ｉ、−ＳＨ、−ＯＨ、アルキル、アリール、ヘテロアリール、フルオロアルキル、フルオロアルキルアルコキシ、アルケニル、アルコキシ、アミノ、またはアルキル−ＣＯＯＨであり、各Ｒ3が独立して、Ｈ、Ｆ、Ｃｌ、Ｂｒ、Ｉ、アルキル、フルオロアルキル、アルコキシ、アリール、アミノ、シアノ、またはニトロであり、各Ｘ1が独立して、Ｏ、Ｓ、Ｓｅ、ＮＲ3、ＢＲ3、またはＰＲ3であり、各Ａｒ1およびＡｒ2が独立して、置換または非置換アリールまたはヘテロアリールである、請求項６に記載の方法。
【請求項８】
前記母材が非晶質非ポリマー有機スピロ化合物を含む、請求項１に記載の方法。
【請求項９】
前記非晶質非ポリマー有機母材が正孔輸送材料を含む、請求項１に記載の方法。
【請求項１０】
前記非晶質非ポリマー有機母材が電子輸送材料を含む、請求項１に記載の方法。
【請求項１１】
正孔輸送材料または電子輸送材料が、前記非晶質非ポリマー有機母材中に配置される、請求項１に記載の方法。
【請求項１２】
前記非晶質非ポリマー有機母材の、前記発光材料に対する重量比が少なくとも１：１である、請求項１に記載の方法。
【請求項１３】
前記転写層を受像体に選択的に熱転写する工程が、受像基板と前記受像基板上に配置された複数の電極とを含む受像体に前記転写層を選択的に熱転写する工程を含む、請求項１に記載の方法。
【請求項１４】
前記転写層を受像体に選択的に熱転写する工程が、受像基板と、前記受像基板上に配置された複数の電極と、前記複数の電極上に配置された正孔輸送層と、を含む受像体に前記転写層を選択的に熱転写する工程を含む、請求項１３に記載の方法。
【請求項１５】
前記受像体に選択的に熱転写された前記転写層の一部分の上に複数の電極を配置する工程を更に含む、請求項１３に記載の方法。
【請求項１６】
ドナーシートであって、
基材と、
入射した画像形成放射線を熱に変換するための、前記基材上に配置された光−熱変換層と、
前記光−熱変換層上に配置され、発光材料が内部に配置された溶液塗布された非晶質非ポリマー有機母材、を含む転写層と、を含み、前記転写層が、前記ドナーシートから隣接して配置された受像体に選択的に熱転写され得るドナーシート。
【請求項１７】
前記光−熱変換層上に配置された少なくとも１つの付加的な転写層を形成する工程を更に含み、前記少なくとも１つの付加的な転写層が、前記ドナーシートから隣接して配置された受像体に前記転写層と共に選択的に熱転写され得る、請求項１６に記載のドナーシート。
【請求項１８】
前記発光材料が発光ポリマーを含む、請求項１６に記載のドナーシート。
【請求項１９】
前記母材が、
【化５】
2005500652.tif 000023
から選択された少なくとも１つの非晶質非ポリマー有機化合物を含み、
上式中、各Ｒが独立して、アルケニル、アルケニレン、アリール、アリーレン、ヘテロアリール、およびヘテロアリーレンから選択された少なくとも１個の官能基を含む置換基である、請求項１６に記載のドナーシート。
【請求項２０】
前記母材が、少なくとも１つの非晶質非ポリマー有機デンドリマーを含む、請求項１６に記載のドナーシート。
【請求項２１】
前記母材が、非晶質非ポリマー有機スピロ化合物を含む、請求項１６に記載のドナーシート。
【請求項２２】
前記非晶質非ポリマー有機母材が正孔輸送材料を含む、請求項１６に記載のドナーシート。
【請求項２３】
前記非晶質非ポリマー有機母材が電子輸送材料を含む、請求項１６に記載のドナーシート。
【請求項２４】
正孔輸送材料または電子輸送材料が、前記非晶質非ポリマー有機母材中に配置される、請求項１６に記載のドナーシート。
【請求項２５】
光−熱変換層を基板上に形成する工程と、
転写層を前記基板上に形成する工程と、を含み、前記転写層を形成する工程が、塗料を前記基板上に溶液塗布して、発光材料が内部に配置された非晶質非ポリマー有機母材を形成する工程を含む、ドナーシートの製造方法。
【請求項２６】
第１の電極と、
第２の電極と、
前記第１および第２の電極の間に配置され、発光ポリマーが内部に配置された非晶質非ポリマー有機母材を含む発光層と、を含む、エレクトロルミネセンス素子。
【請求項２７】
前記母材が、
【化６】
2005500652.tif 000024
から選択された少なくとも１つの非晶質非ポリマー有機化合物を含み、
上式中、各Ｒが独立して、アルケニル、アルケニレン、アリール、アリーレン、ヘテロアリール、およびヘテロアリーレンから選択された少なくとも１個の官能基を含む置換基である、請求項２６に記載のエレクトロルミネセンス素子。
【請求項２８】
前記母材が、少なくとも１つの非晶質非ポリマー有機デンドリマーを含む、請求項２６に記載のエレクトロルミネセンス素子。
【請求項２９】
前記母材が、少なくとも１つの非晶質非ポリマー有機スピロ化合物を含む、請求項２６に記載のエレクトロルミネセンス素子。
【請求項３０】
前記非晶質非ポリマー有機母材が正孔輸送材料を含む、請求項２６に記載のエレクトロルミネセンス素子。
【請求項３１】
前記非晶質非ポリマー有機母材が電子輸送材料を含む、請求項２６に記載のエレクトロルミネセンス素子。
【請求項３２】
正孔輸送材料または電子輸送材料が、前記非晶質非ポリマー有機母材中に配置される、請求項２６に記載のエレクトロルミネセンス素子。
【発明の詳細な説明】
【背景技術】
【０００１】
材料をドナーシートから受像基板にパターンの通り熱転写することが、多種多様な用途のために提案されている。例えば、材料を選択的に熱転写して、電子表示および他の素子に有用な要素を形成することができる。具体的には、カラーフィルター、黒色母材、スペーサ、偏光子、導電層、トランジスタ、燐光材料、および有機エレクトロルミネセンス材料の選択的な熱転写が、すべて提案されている。
【発明の開示】
【課題を解決するための手段】
【０００２】
本発明は、電気活性材料が内部に配置された非晶質非ポリマー有機母材をパターン化するための材料および方法、並びに前記材料および方法を用いて形成された素子に関する。本発明の１つの実施態様は、有機エレクトロルミネセンス素子の製造方法を含める。転写層が、ドナー基板上に溶液塗布される。転写層は、発光材料が内部に配置された非晶質非ポリマー有機母材を含む。次に、転写層が、受像体に選択的に熱転写される。熱転写には、レーザ熱転写またはサーマルヘッド転写などが挙げられる。
【０００３】
別の実施態様は、基板および転写層を備えるドナーシートである。転写層は、発光材料が内部に配置された、溶液塗布された非晶質非ポリマー有機母材を含む。転写層を、ドナーシートから、隣接して配置された受像体に選択的に熱転写することができる。任意に、ドナーシートはまた、入射した画像形成放射線を熱に変換するための、基板上に配置された光−熱変換層を含む。
【０００４】
更に別の実施態様は、ドナーシートの製造方法である。前記方法は、塗料を基板上に溶液塗布することによって転写層を基板上に形成し、発光材料が内部に配置された非晶質非ポリマー有機母材を形成する工程を有する。又、任意に、前記方法は、光−熱変換層を基板上に形成する工程を有する。
【０００５】
別の実施態様は、第１の電極、第２の電極、および前記第１および第２の電極の間に配置された発光層を備えるエレクトロルミネセンス素子である。発光層は、発光ポリマーが内部に配置された、非晶質非ポリマー有機母材を含む。かかる素子には、例えば、照明用途のための単一ＯＥＬ素子の他、多数のＯＥＬ素子を備える表示など、ピクセル化された表示などがある。
【０００６】
発光材料以外の電気活性材料が非晶質非ポリマー有機母材に配置されてもよいことは、理解されよう。例えば、導電性または半導電材料を、非晶質非ポリマー有機母材に配置させることができる。適用の例には、非晶質非ポリマー有機母材に正孔輸送材料または電子輸送材料を配置させることによる正孔輸送層または電子輸送層または他の電荷伝導層の形成、がある。前記母材を、例えば、上に記載した材料の何れかを用いて形成することができる。この構造は、ポリマーそれ自体より低い凝集強さを有する層を製造する導電性または半導電ポリマー材料のために特に有用な場合がある。
【０００７】
更に、これらの材料および方法はまた、例えば、インクジェット印刷、スクリーン印刷、およびフォトリソグラフィパターン化などの非感熱印刷および転写方法に有用な場合がある。
【０００８】
本発明は、添付した図面と併せて本発明の様々な実施態様の以下の詳細な説明によって、より完全に理解することができる。
【０００９】
本発明は様々な変更および代替形態が可能であるが、それらの特定のものが図面の例によって示され、詳細に記載される。しかしながら、本発明は、記載された特定の実施態様に限定されないことは、理解されるはずである。反対に、本発明は、本発明の精神および範囲内にあるすべての改良、同等物および代替物に及ぶものとする。
【発明を実施するための最良の形態】
【００１０】
本発明は、非晶質非ポリマー有機母材を前記母材に配置された電気活性材料で熱パターン化するための材料および方法を考察する。かかる方法および材料を用いて、電気活性有機材料、特に、発光ポリマーまたは他の発光分子を含む有機電子素子および表示などの素子を形成することができる。製造できる有機電子素子の例には、有機トランジスタ、太陽電池、有機発光ダイオード（ＯＬＥＤ）などの有機エレクトロルミネセンス（ＯＥＬ）素子などがある。更に、これらの材料および方法はまた、非感熱印刷、パターン化の他、例えば、インクジェット印刷、スクリーン印刷、およびフォトリソグラフィパターン化などの転写方法に有用な場合がある。
【００１１】
用語「活性」または「電気活性」は、有機電子素子中の層または材料を指すために用いられるとき、素子の動作中に機能する、例えば、電荷キャリア（例えば、電子または正孔）を伝導するかまたは半伝導し、光を生じ、素子構造体の電子的性質を増強するかまたは調整する層または材料を示す。用語「非活性」は、上に記載したような機能に直接に寄与しないが、有機電子素子の組立または製造または機能性にいくらか間接的に寄与することがある材料または層を指す。
【００１２】
有機エレクトロルミネセンス（ＯＥＬ）表示または素子は、有機発光材料を備えるエレクトロルミネセンス表示または素子を指し、その発光材料には、小分子（ＳＭ）発光体、ＳＭドープトポリマー、発光ポリマー（ＬＥＰ）、ドープトＬＥＰ、混合ＬＥＰ、または別の有機発光材料などがあり、単独で提供されるか、またはＯＥＬ表示または素子内で機能性または非機能性である何れかの他の有機または無機材料と共に適用される。
【００１３】
Ｒ．Ｈ．フレンドら著（「共役ポリマーのエレクトロルミネセンス（“Ｅｌｅｃｔｒｏｌｕｍｉｎｅｓｃｅｎｃｅ  ｉｎ  Ｃｏｎｊｕｇａｔｅｄ  Ｐｏｌｙｍｅｒｓ”）」Ｎａｔｕｒｅ、３９７、１９９９年、１２１）には、一方の電極から電子を、他方の電極から正孔を注入すること、反対電荷をもつキャリアの捕捉（いわゆる再結合）、およびこの再結合プロセスによって生み出された励起電子−正孔状態（励起子）の放射減衰を含めて、エレクトロルミネセンスの機構の１つが記載されている。
【００１４】
ＯＥＬ素子の材料は小分子（ＳＭ）、または事実上、ポリマーであってもよい。ＳＭ材料には、電荷輸送性、電荷ブロッキング性、半導電性、およびエレクトロルミネセンス有機および有機金属化合物などがある。概して、ＳＭ材料は、真空蒸着または蒸発させられて素子中に薄い層を形成することができる。実施において、所与の材料が一般に所望の電荷輸送およびエレクトロルミネセンスの性質の両方を有するわけではないので、典型的には、ＳＭの多層が効率的なＯＥＬを製造するために用いられる。
【００１５】
ＬＥＰ材料は典型的には、溶液処理のために好ましくは十分なフィルム形成性質を有する共役ポリマーまたはオリゴマー分子である。通常、ＬＥＰ材料を利用するには、ＬＥＰ材料の溶剤溶液を基板上に流延し、溶剤を蒸発させ、それによってポリマーフィルムを残す。ＬＥＰフィルムを形成する他の方法には、インクジェット噴射および押出塗布などがある。あるいは、ＬＥＰを、前駆種の反応によって基板上にｉｎ  ｓｉｔｕ形成することができる。効率的なＬＥＰランプは、１、２以上の有機層で構成されている。
【００１６】
ＯＥＬはまた、１つ以上の分子ガラスで製造することができる。分子ガラスは、有機系、低モル質量の非晶質フィルム形成化合物を説明するために用いられる用語である。Ｊ．Ｖ．グラズレビシウス（Ｊ．Ｖ．Ｇｒａｚｕｌｅｖｉｃｉｕｓ）、Ｐ．ストローリーグル（Ｐ．Ｓｔｒｏｈｒｉｅｇｌ）著、「電荷輸送ポリマーおよび分子ガラス（“Ｃｈａｒｇｅ−Ｔｒａｎｓｐｏｒｔｉｎｇ  Ｐｏｌｙｍｅｒｓ  ａｎｄ  Ｍｏｌｅｃｕｌａｒ  Ｇｌａｓｓｅｓ”）」、Ｈａｎｄｂｏｏｋ  ｏｆ  Ａｄｖａｎｃｅｄ  Ｅｌｅｃｔｒｏｎｉｃ  ａｎｄ  Ｐｈｏｔｏｎｉｃ  Ｍａｔｅｒｉａｌｓ  ａｎｄ  Ｄｅｖｉｃｅｓ、Ｈ．Ｓ．ナルワ（Ｈ．Ｓ．Ｎａｌｗａ）編、１０、２００１年、２３３に記載されているような正孔輸送、電子輸送、二極分子ガラスが周知である。分子ガラスの溶解度は、多層電子構造を通常に製造する方法を制限することがある。例えば、分子ガラスの正孔輸送層の上に発光ポリマー層を溶液塗布することは、２層の材料が同じ溶剤に可溶性である場合、可能でないことがある。例えば、溶液塗布した正孔輸送層および蒸着した発光層および電子輸送層を有する素子が、以前、形成されている。
【００１７】
素子構造体の例として、図１は、素子層１１０および基板１２０を備えるＯＥＬ表示または素子１００を示す。他の何れかの適した表示成分もまた、表示１００と共に備えてもよい。任意に、電子表示、素子、またはランプと共に使用するのに適した付加的な光学要素または他の素子を、任意の要素１３０によって示すように表示１００と視認者位置１４０との間に設けることができる。
【００１８】
図示した実施態様と同様ないくつかの実施態様において、素子層１１０は、視認者の位置１４０の方向に基板を通して発光する１つ以上のＯＥＬ素子を備える。視認者の位置１４０は、それが実際の人間の観察者、スクリーン、光学成分、電子素子等の何れであるかを問わず放射された光の所期の行先を示すために一般的に用いられる。他の実施態様において（図示しない）、素子層１１０が、基板１２０と視認者の位置１４０との間に配置される。基板１２０が素子層１１０によって放射された光を透過するとき、および透明な導電性電極が素子の発光層と基板との間に素子内に配置されるとき、図１に示した素子配置（「下面発光型」と呼ばれる）が用いられてもよい。基板１２０が素子層によって放射された光を透過または透過しない時および基板と素子の発光層との間に配置された電極が素子によって放射された光を透過しない時に逆配置（「上面発光型」と呼ばれる）が用いられてもよい。
【００１９】
素子層１１０は、何れかの適した方法で配列された１つ以上のＯＥＬ素子を備えることができる。例えば、ランプの適用において（例えば、液晶表示（ＬＣＤ）モジュールのバックライト）、素子層１１０が、所期の全バックライト領域にわたる単一のＯＥＬ素子を構成する。あるいは、他のランプの適用において、素子層１１０が、同時に作動され得る複数の近接して隔置された素子を構成することができる。例えば、相対的に小さく且つ近接して隔置された赤色、緑色、および青色の発光体を共通電極間にパターン化することができ、発光体が作動される時に素子層１１０が白色光を放射するようにみえる。バックライトの適用の他の配置もまた考えられる。
【００２０】
直視型または他の表示の適用において、素子層１１０が、同一または異なった色を放射する複数の独立してアドレス可能なＯＥＬ素子を備えることが望ましい場合がある。各素子は、ピクセル化した表示（例えば、高解像度表示）の別個のピクセルまたは別個のサブピクセル、セグメント化表示（例えば、低情報内容表示）の別個のセグメントまたはサブセグメント、または別個のアイコン、アイコンの一部分、またはアイコン用のランプ（例えば、インジケータの適用）を示す。
【００２１】
少なくともいくつかの場合、ＯＥＬ素子は、カソードとアノードの間に挟まれた１つ以上の適した有機材料の薄い層を備える。作動されるとき、電子がカソードから有機層中に注入され、正孔がアノードから有機層中に注入される。注入された電荷が反対電荷をもつ電極の方向に移動するとき、それらは再結合して、一般に励起子と称される電子−正孔対を形成することができる。励起子が一般に形成される素子の領域は、再結合領域と称することができる。これらの励起子、または励起状態の種は、基底状態に減衰する時に光の形でエネルギーを放射することができる。
【００２２】
正孔輸送層、電子輸送層、正孔注入層、電子注入層、正孔ブロッキング層、電子ブロッキング層、バッファ層などの他の層もまた、ＯＥＬ素子中に存在することができる。更に、光ルミネセンス材料がＯＥＬ素子のエレクトロルミネセンス層または他の層に存在し、例えば、エレクトロルミネセンス材料によって放射された光の色を別の色に変換することができる。これらおよび他のかかる層および材料を用いて、層状ＯＥＬ素子の電子的性質および挙動を変化させるかまたは調整し、例えば、所望の電流／電圧レスポンス、所望の素子効率、所望の色、所望の輝度等を達成することができる。
【００２３】
図４Ａ〜４Ｆは、異なったＯＥＬ素子の配置の例を示す。各配置が、基板２５０、アノード２５２、およびカソード２５４を備える。図４Ｃ〜４Ｆの配置はまた、正孔輸送層２５８を備え、図４Ｂおよび４Ｄ〜４Ｆの配置は、電子輸送層２６０を備える。これらの層はそれぞれ、アノードから正孔を、またはカソードから電子を伝導する。各配置はまた、本発明による非晶質非ポリマー有機母材に配置された１つ以上の発光ポリマーまたは他の発光分子（例えば、小分子の発光化合物）を含む発光層２５６ａ、２５６ｂ、２５６ｃを備える。発光層２５６ａが正孔輸送材料を備え、発光層２５６ｂが電子輸送材料を備え、発光層２５６ｃが正孔輸送材料および電子輸送材料の両方を備える。いくつかの実施態様において、正孔輸送材料または電子輸送材料は、発光ポリマーまたは他の発光分子を含む非晶質非ポリマー有機母材形成材料である。他の実施態様において、別個の母材形成材料が用いられる。更に、発光層２５６ａ、２５６ｂ、２５６ｃ中の正孔輸送材料または電子輸送材料が、それぞれ、正孔輸送層２５８または電子輸送層２６０に用いられた材料と同一または異なっていてもよい。
【００２４】
アノード２５２およびカソード２５４は典型的には、金属、合金、金属化合物、金属酸化物、導電性セラミックス、導電性分散系、および導電性ポリマー、例えば、金、白金、パラジウム、アルミニウム、カルシウム、チタン、窒化チタン、インジウムスズ酸化物（ＩＴＯ）、フッ素スズ酸化物（ＦＴＯ）、およびポリアニリンなどの導電材料を用いて形成される。アノード２５２およびカソード２５４は導電材料の単一層であるか、または多層を含むことができる。例えば、アノードまたはカソードが、アルミニウム層と金の層、カルシウム層とアルミニウム層、アルミニウム層とフッ化リチウム層、または金属層と導電性有機層を備えてもよい。
【００２５】
正孔輸送層２５８は、アノードから前記素子への正孔の注入、および再結合領域の方向へのそれらの移動を容易にする。正孔輸送層２５８は更に、電子の、アノード２５２への移行のバリアの働きをすることができる。正孔輸送層２５８は、例えば、Ｎ，Ｎ’−ビス（３−メチルフェニル）−Ｎ，Ｎ’−ビス（フェニル）ベンジジン（ＴＰＤとしても周知である）またはＮ，Ｎ’−ビス（３−ナフタレン−２−イル）−Ｎ，Ｎ’−ビス（フェニル）ベンジジン（ＮＰＢ）などのジアミン誘導体、または、４，４’，４’’−トリス（Ｎ，Ｎ−ジフェニルアミノ）トリフェニルアミン（ＴＤＡＴＡ）または４，４’，４’’−トリス（Ｎ−３−メチルフェニル−Ｎ−フェニルアミノ）トリフェニルアミン（ｍＴＤＡＴＡ）などのトリアリールアミン誘導体、を含むことができる。他の例には、銅フタロシアニン（ＣｕＰＣ）、１，３，５−トリス（４−ジフェニルアミノフェニル）ベンゼン（ＴＤＡＰＢ）の他、Ｈ．フジカワ（Ｈ．Ｆｕｊｉｋａｗａ）ら著、Ｓｙｎｔｈｅｔｉｃ  Ｍｅｔａｌｓ、９１、１６１（１９９７年）、およびＪ．Ｖ．グラズレビシウス（Ｊ．Ｖ．Ｇｒａｚｕｌｅｖｉｃｉｕｓ）、Ｐ．ストローリーグル（Ｐ・Ｓｔｒｏｈｒｉｅｇｌ）著、「電荷輸送ポリマーおよび分子ガラス（“Ｃｈａｒｇｅ−Ｔｒａｎｓｐｏｒｔｉｎｇ  Ｐｏｌｙｍｅｒｓ  ａｎｄ  Ｍｏｌｅｃｕｌａｒ  Ｇｌａｓｓｅｓ”）」、Ｈａｎｄｂｏｏｋ  ｏｆ  Ａｄｖａｎｃｅｄ  Ｅｌｅｃｔｒｏｎｉｃ  ａｎｄ  Ｐｈｏｔｏｎｉｃ  Ｍａｔｅｒｉａｌｓ  ａｎｄ  Ｄｅｖｉｃｅｓ，Ｈ．Ｓ．ナルワ（Ｈ．Ｓ．Ｎａｌｗａ）編、１０、２３３〜２７４（２００１年）に記載されているような他の化合物がある。
【００２６】
電子輸送層２６０は、電子の注入およびそれらの、再結合領域の方向への移動を容易にする。正孔輸送層２６０は更に、必要ならば、正孔の、カソード２５４への移行のバリアの働きをすることができる。例として、電子輸送層２６０が、有機金属化合物トリス（８−ヒドロキシキノラト）アルミニウム（Ａｌｑ３）を用いて形成されてもよい。電子輸送材料の他の例には、１，３−ビス［５−（４−（１，１−ジメチルエチル）フェニル）−１，３，４−オキサジアゾール−２−イル］ベンゼン、２−（ビフェニル−４−イル）−５−（４−（１，１−ジメチルエチル）フェニル）−１，３，４−オキサジアゾール（ｔＢｕＰＢＤ）の他、Ｃ．Ｈ．チェン（Ｃｈｅｎ）ら著、Ｍａｃｒｏｍｏｌ．Ｓｙｍｐ．１２５、１（１９９７年）およびＪ．Ｖ．グラズレビシウス、Ｐ・ストローリーグル著、「電荷輸送ポリマーおよび分子ガラス（“Ｃｈａｒｇｅ−Ｔｒａｎｓｐｏｒｔｉｎｇ  Ｐｏｌｙｍｅｒｓ  ａｎｄ  Ｍｏｌｅｃｕｌａｒ  Ｇｌａｓｓｅｓ”）」、Ｈａｎｄｂｏｏｋ  ｏｆ  Ａｄｖａｎｃｅｄ  Ｅｌｅｃｔｒｏｎｉｃ  ａｎｄ  Ｐｈｏｔｏｎｉｃ  Ｍａｔｅｒｉａｌｓ  ａｎｄ  Ｄｅｖｉｃｅｓ，Ｈ．Ｓ．ナルワ編、１０、２３３（２００１年）に記載されているような他の化合物がある。
【００２７】
多くの方法が、ＯＥＬ素子を作製するために使用され、試みられている。例えば、ＳＭ発光素子が、正孔輸送、発光、および電子輸送分子の連続的な蒸着によって形成されている。前記層は堆積時に非晶質であるが、時間をかけて晶出し、それらの電荷輸送および発光性質を減少させることがある。一般に、ＳＭ材料は素子の耐用年数の間に、溶剤乾燥した時にまたは後に微結晶を形成する傾向があるので、それらを溶液流延するのが難しいことがある。
【００２８】
別の例として、ＬＥＰ材料ベースの発光層が、ポリマーの薄い層を溶液塗布することによって製造されている。この方法は、単色の表示またはランプに適している場合がある。溶液流延工程によって製造された素子の場合、多数の溶剤流延工程によって多層素子を作製することは、ずっと難しい。層が異なった溶剤から流延される多層素子を製造することができ、第１の不溶性層を現場で形成して第２の層を溶剤流延するか、第１の層を溶液流延して第２の層を蒸着するか、または前記層の一方または両方が架橋される。
【００２９】
ポリマー分散小分子素子が、ホストポリマー（例えば、ポリビニルカルバゾール）と１種以上の小分子ドーパントの混合物とのブレンドを溶液流延することによって製造されている。一般に、これらの素子は作動するのに高電圧を必要とし、表示の適用に適していない。更に、それらは、ＬＥＰと同様のパターン化の制限がある。
【００３０】
素子の別の形成方法には、例えば、米国特許第６，２４２，１５２号、同第６，２２８，５５５号、同第６，２２８，５４３号、同第６，２２１，５５３号、同第６，２２１，５４３号、同第６，２１４，５２０号、同第６，１９４，１１９号、同第６，１１４，０８８号、同第５，９９８，０８５号、同第５，７２５，９８９号、同第５，７１０，０９７号、同第５，６９５，９０７号、および同第５，６９３，４４６号の他、本願と同一の譲受人に譲渡された米国特許出願第０９／８５３，０６２号、同第０９／８４４，６９５号、同第０９／８４４，１００号、同第０９／６６２，９８０号、同第０９／６６２，８４５号、同第０９／４７３，１１４号、および同第０９／４５１，９８４号に記載されているようにレーザ熱パターン化することによる、１つ以上の転写層の転写、などがある。パターン化方法は、転写層の物理的性質に依存することがある。１つのパラメータは転写層の凝集力、またはフィルム強度、である。画像形成の間に、転写層は好ましくは、画像形成領域と非画像形成領域とを分ける線に沿ってきれいに割れてパターンのエッジを形成する。ポリフェニレンビニレンなど、伸び切り鎖構造において存在する高共役ポリマーは高引張強さを有し、ポリアラミド繊維の弾性率と同等の弾性率を有することができる。実施において、発光ポリマーをレーザ熱画像形成の間にきれいなエッジを形成するのは難しい場合がある。不十分なエッジ形成の望ましくない結果は、転写されたパターンの粗い、裂けた、またはぎざぎざのエッジである。
【００３１】
これらの先行の方法の代替形態または改良として、又、上に記載した問題点のいくつかに対処するために、１つ以上の発光ポリマー（ＬＥＰ）または他の発光分子などの発光材料を、晶出を防止する非晶質非ポリマー有機母材を形成することができる材料を含む塗料の一部として溶液塗布することができる。母材の非晶質の性質は、母材の非ポリマーの性質と共に、以下に記載したように、ドナー媒体から受像体に転写する間、代表的なポリマー転写層と比べて低い凝集強さを提供することができる。母材形成材料の非晶質の性質はまた、１つより多い電気活性材料（例えば、２つの、ほかの場合なら不相溶性のＬＥＰまたはＬＥＰと燐光発光体）を相溶化させるように作用することができる。ＬＥＰを以下の説明の例として用いるが、他の発光性、半導電性、正孔輸送性、電子輸送性、または別の仕方で電気活性の分子が、１つ以上のＬＥＰの代わりにまたはそれらに加えて用いることができることは理解されよう。更に、レーザ熱転写が発光および他の層を形成する方法の例として用いられるが、しかしながら、インクジェット印刷、スクリーン印刷、サーマルヘッド印刷、およびフォトリソグラフィパターン化などの他の転写、パターン化、および印刷技術を用いることができることは、理解されよう。
【００３２】
何れの非ポリマー有機材料も、溶液塗布して非晶質母材を形成することができると共に予想された操作および貯蔵条件下で素子の予想耐用寿命の間の実質的な晶出を防止する限り、用いることができる。適した材料の例は、Ｊ．Ｖ．グラズレビシウス、Ｐ．ストローリーグル著、「電荷輸送ポリマーおよび分子ガラス（“Ｃｈａｒｇｅ−Ｔｒａｎｓｐｏｒｔｉｎｇ  Ｐｏｌｙｍｅｒｓ  ａｎｄ  Ｍｏｌｅｃｕｌａｒ  Ｇｌａｓｓｅｓ”）」、Ｈａｎｄｂｏｏｋ  ｏｆ  Ａｄｖａｎｃｅｄ  Ｅｌｅｃｔｒｏｎｉｃ  ａｎｄ  Ｐｈｏｔｏｎｉｃ  Ｍａｔｅｒｉａｌｓ  ａｎｄ  Ｄｅｖｉｃｅｓ，Ｈ．Ｓ．ナルワ（Ｈ．Ｓ．Ｎａｌｗａ）編、１０、２３３〜２７４（２００１年）、シロタ、Ｊ．Ｍａｔｅｒ．Ｃｈｅｍ．、１０、１、（２０００年）、クレーガー（Ｋｒｅｇｅｒ）ら著、Ｓｙｎｔｈｅｔｉｃ  Ｍｅｔａｌｓ、１１９、１６３（２００１年）、ＰＣＴ特許出願の国際公開第９９／２１９３５号および国際公開第００／０３５６５号、ロビンソン（Ｒｏｂｉｎｓｏｎ）ら著、Ａｄｖ．Ｍａｔ．、２０００年、１２（２２）、１７０１に記載されている。好ましくは、この非ポリマー有機材料が、期待された操作および貯蔵条件下で安定した結晶相を形成する実質的な傾向を有しない。更に、好ましくは、非ポリマー有機材料および発光材料が相溶性であるかまたは共通溶剤に可溶性であり、溶液塗布する間に本質的に相分離せず、より好ましくは、溶剤の除去時に相分離しない。
【００３３】
一般に、非晶質母材が形成されるとき、非晶質母材／ＬＥＰブレンドの凝集力を低減させるための域値は、ＬＥＰが不連続相になる点（２つの観察可能な相がある場合）、またはＬＥＰ鎖が非晶質母材によって溶解される点（単一相が存在する場合）である。概して、発光ポリマーまたは他の発光分子の全量が、塗料の固形分の５０重量％以下であり、固形分の４０重量％、２５重量％、またはそれ以下であってもよい。典型的には、非ポリマー有機材料の、発光材料（例えば、発光ポリマー）に対する重量比は少なくとも１：１、典型的には１：１〜１００：１の範囲である。概して、少なくとも１：１、典型的には少なくとも２：１または３：１以上の比が、熱転写の適用に適している。
【００３４】
いくつかの実施態様において、非ポリマー有機材料はまた、正孔または電子輸送材料である。これらの実施態様のいくつかにおいて、正孔または電子輸送層が、非ポリマー有機材料を用いて形成され、発光材料の非晶質母材として同じ非ポリマー有機材料を含む発光層で塗布されるか、またはその上に塗布される。
【００３５】
いくつかの実施態様において、異なった濃度の発光材料を有するいくつかの層を堆積して所望の断面形を達成することによって、発光材料の勾配を形成することができる。以下に記載した熱転写方法は、層の各々を順次に転写することによってかかる構造体を製造するときに有用である場合がある。更に、異なった発光材料を用いて層を形成し、異なった色を得るか、または、例えば、各画素間に電極を介在させることで、スタック積みした赤、緑、および青色の画素を作り出すことができる。
【００３６】
非ポリマー有機材料が正孔または電子輸送材料ではない場合、正孔または電子輸送材料を塗料の一部分として含むことが望ましい場合がある。塗料中に含まれてもよい他の材料には、例えば、小分子ドーパント（例えばトリプレット発光体）、他の非ポリマー有機材料、塗布助剤、界面活性剤の他、例えば、凝集力を低減させるための粒状材料、分散剤、安定剤、および光増感剤などがある。
【００３７】
いくつかの実施態様において、非晶質母材を形成するために用いられた非ポリマー有機成材料はまた、発光分子である。これらの実施態様において、材料および操作条件は、非晶質母材を形成する非ポリマー有機材料の代わりに発光ポリマーによって発光を促進するように選択されるのが好ましい。例えば、非ポリマー有機材料は、スペクトルの青色領域で発光することができる場合がある。この場合、スペクトルの赤または緑の領域で放射する発光ポリマーを選択してもよい。選択は、例えば、分子エネルギー転写の機構および材料のバンドギャップに基づいて行うことができる。
【００３８】
溶液塗布した時に非晶質母材を形成することができる適した非ポリマー有機材料の例には、電気活性側基を有する四面体コアーを有する分子がある。かかる分子の例には、テトラフェニルメタン１、テトラフェニルシラン２、およびテトラフェニルアダマンタン３、並びにテトラフェニルゲルマン、テトラフェニルプルンバン、およびテトラフェニルスタナン（すなわち、２のＳｉをそれぞれ、Ｇｅ、Ｐｂ、またはＳｎで置換する）。
【００３９】
【化１】
2005500652.tif 000002
【００４０】
上式において、各Ｒが独立して、正孔（例えばカチオンラジカルとして）、電子（例えばアニオンラジカルとして）を安定化するか、または発色団の働きをする１個以上の共役官能基（例えば、アリール、アリーレン、ヘテロアリール、ヘテロアリーレン、アルケニル、またはアルケニレン）を含む置換基である。各Ｒ置換基が他のＲ置換基と同一または異なっていてもよい。すべてのＲ置換基が同一であるとき、分子は典型的には特定の対称性を有する。Ｒ置換基の少なくとも１個が異なっているとき、分子は、非晶質母材の形成および維持を更に容易にする場合がある非対称性を有する。いくつかの場合には、Ｒは、Ｒが結合して例えば、置換または非置換ナフチルまたは他の縮合環構造を形成するフェニル基に結合している芳香環を含む。かかる材料の例および更に詳細な説明は、例えば、ＰＣＴ特許出願の国際公開第００／０３５６５号およびロビンソンら著、Ａｄｖ．Ｍａｔ．、２０００年、１２（２２）、１７０１に見出すことができる。
【００４１】
いくつかの実施態様において、置換基Ｒは、例えば、１個以上のアルケニル、アルケニレン、アリール、アリーレン（例えば、フェニレン、ナフチレン、またはアントリレン）、ヘテロアリール、またはヘテロアリーレン官能基を有する１個以上の共役構造を含む。前記置換基は、窒素および酸素などのヘテロ原子を含むことができる伸長π−共役系を有することができる。前記共役系は、カチオンラジカル（例えば正孔）を安定化する電子豊富部分（例えばトリアリールアミン）、アニオンラジカル（例えば電子）を安定化する電子欠乏部分、または発色団の働きをする紫外線−可視域のＨＯＭＯ−ＬＵＭＯ（最高被占分子軌道−最低空分子軌道）ギャップを含むことができる。適したＲ基の例には、以下の基があるがそれらに限定されない。
【００４２】
【化２】
2005500652.tif 000003
【００４３】
【化３】
2005500652.tif 000004
【００４４】
適した四面体コアー材料の具体例には、構造４〜６がある。
【００４５】
【化４】
2005500652.tif 000005
【００４６】
上式において、Ｘが、Ｃ、Ｓｉ、Ｇｅ、Ｐｂ、またはＳｎであり、Ｒ2がＨまたはアルキルである。化合物５および６が、発色団であってもよいフルオレン部分を含む。これらの特定のフルオレンは典型的には、青〜紫外線の範囲のバンドギャップを有する。かかる材料は、赤または緑の領域で発光するＬＥＰに有用である場合があり、発光は、主にまたはもっぱらＬＥＰからである。
【００４７】
又、このタイプの化合物には、化合物７〜９などのスピロ化合物があり、
【００４８】
【化５】
2005500652.tif 000006
【００４９】
上式中、各Ｒが独立して、１個以上のアルケニル、アルケニレン、アリール、アリーレン（例えば、フェニレン、ナフチレン、またはアントリレン）、ヘテロアリール、またはヘテロアリーレン官能基を有する共役構造である。前記置換基は、窒素および酸素などのヘテロ原子を含むことができる伸長π−共役系を有することができる。前記共役系は、カチオンラジカル（例えば正孔）を安定化する電子豊富部分（例えばトリアリールアミン）、アニオンラジカル（例えば電子）を安定化する電子欠乏部分、または発色団の働きをする紫外線−可視域のＨＯＭＯ−ＬＵＭＯ（最高被占分子軌道−最低空分子軌道）ギャップを含むことができる。
【００５０】
非晶質非ポリマー有機母材を形成するために使用できる他の材料には、デンドリマーがある。デンドリマー化合物は、３個以上のデンドリティック置換基が伸長するコアー部分を有する。適したコアー部分の例には、トリフェニルアミン、ベンゼン、ピリジン、ピリミジンの他、ＰＣＴ特許出願の国際公開第９９／２１９３５号に記載された他のコアー部分がある。デンドリティック置換基は典型的には、２個以上のアリール、アリーレン（例えば、フェニレン）、ヘテロアリール、ヘテロアリーレン、アルケニル、またはアルケニレン置換基を含む。いくつかの実施態様において、前記置換基は、１個以上のアルケニル、アルケニレン、アリール、アリーレン（例えば、フェニレン、ナフチレン、またはアントリレン）、ヘテロアリール、またはヘテロアリーレン部分を有する共役構造であってもよい。デンドリティック置換基は、同一または異なっていてもよい。デンドリマー化合物の例には、化合物１０〜１６など、例えば、トリフェニルアミンをベースとしたスターバースト化合物がある。
【００５１】
【化６】
2005500652.tif 000007
【００５２】
【化７】
2005500652.tif 000008
【００５３】
【化８】
2005500652.tif 000009
【００５４】
上式において、各Ｒ1およびＲ2が独立して、Ｈ、Ｆ、Ｃｌ、Ｂｒ、Ｉ、−ＳＨ、−ＯＨ、アルキル、アリール、ヘテロアリール、フルオロアルキル、フルオロアルキルアルコキシ、アルケニル、アルコキシ、アミノ、またはアルキル−ＣＯＯＨである。各Ｒ3が独立して、Ｈ、Ｆ、Ｃｌ、Ｂｒ、Ｉ、アルキル、フルオロアルキル、アルコキシ、アリール、アミノ、シアノ、またはニトロである。各Ｘ1が独立して、Ｏ、Ｓ、Ｓｅ、ＮＲ3、ＢＲ3、またはＰＲ3である。これらの置換基の何れかのアルキル、アリール、およびヘテロアリール部分が置換されるかまたは非置換であってもよい。各Ｒ1、Ｒ2、Ｒ3、およびＸ1が同一であるかまたは同じ番号の置換基と異なっていてもよい（すなわち、すべてのＲ1置換基が同じであるかまたはＲ1置換基の１個以上が互いに異なっていてもよい）。
【００５５】
他のデンドリマー構造が、化合物１７〜２６など、コアーとしてアリールまたはヘテロアリール部分を有することができる。
【００５６】
【化９】
2005500652.tif 000010
【００５７】
【化１０】
2005500652.tif 000011
【００５８】
上式において、各Ａｒ1およびＡｒ2が独立して、置換または非置換アリールまたはヘテロアリール、例えば、置換または非置換フェニル、ピリジン、ピロール、フラン、チオフェン、または以下の構造の１つである。
【００５９】
【化１１】
2005500652.tif 000012
【００６０】
上式において、各Ｒ1およびＲ2が独立して、Ｈ、Ｆ、Ｃｌ、Ｂｒ、Ｉ、−ＳＨ、−ＯＨ、アルキル、アリール、ヘテロアリール、フルオロアルキル、フルオロアルキルアルコキシ、アルケニル、アルコキシ、アミノ、またはアルキル−ＣＯＯＨである。各Ｒ3が独立して、Ｈ、Ｆ、Ｃｌ、Ｂｒ、Ｉ、アルキル、フルオロアルキル、アルコキシ、アリール、アミノ、シアノ、またはニトロである。各Ｘ1およびＸ2が独立して、Ｏ、Ｓ、Ｓｅ、ＮＲ3、ＢＲ3、またはＰＲ3である。これらの置換基の何れかのアルキル、アリール、およびヘテロアリール部分が、置換されているかまたは非置換であってもよい。各Ｒ1、Ｒ2、Ｒ3、Ｘ1、およびＸ2が同一であるかまたは同じ番号の置換基と異なっていてもよい（すなわち、すべてのＲ1置換基が同じであるかまたはＲ1置換基の１個以上が互いに異なっていてもよい）。
【００６１】
他の非晶質材料には、例えば、化合物２７〜３２がある。
【００６２】
【化１２】
2005500652.tif 000013
【００６３】
上式において、各Ａｒ1およびＡｒ2が独立して置換または非置換アリールまたはヘテロアリールであり、ｎが１〜６の範囲の整数であり、各Ｒ1が独立して、Ｈ、Ｆ、Ｃｌ、Ｂｒ、Ｉ、−ＳＨ、−ＯＨ、アルキル、アリール、ヘテロアリール、フルオロアルキル、フルオロアルキルアルコキシ、アルケニル、アルコキシ、アミノ、またはアルキル−ＣＯＯＨである。各Ｒ3が独立して、Ｈ、Ｆ、Ｃｌ、Ｂｒ、Ｉ、アルキル、フルオロアルキル、アルコキシ、アリール、アミノ、シアノ、またはニトロである。各Ｘ、Ｘ1、およびＸ2が独立して、Ｏ、Ｓ、Ｓｅ、ＮＲ3、ＢＲ3、またはＰＲ3である。これらの置換基の何れかのアルキル、アリール、およびヘテロアリール部分が、置換されているかまたは非置換であってもよい。各Ｒ1、Ｒ2、Ｒ3、Ｘ、Ｘ1、およびＸ2が同一であるかまたは同じ番号の置換基と異なっていてもよい（すなわち、すべてのＲ1置換基が同じであるかまたはＲ1置換基の１個以上が互いに異なっていてもよい）。
【００６４】
特に指示しない限り、用語「アルキル」は、直鎖状、分枝状、および環状アルキル基の両方を含み、非置換および置換アルキル基を含める。特に指示しない限り、アルキル基は典型的には、Ｃ１〜Ｃ２０である。本明細書中で用いた「アルキル」の例には、メチル、エチル、ｎ−プロピル、ｎ−ブチル、ｎ−ペンチル、イソブチル、およびイソプロピルなどがあるがこれらに限定されない。
【００６５】
特に指示しない限り、用語「アルキレン」は、直鎖状、分枝状、および環状二価炭化水素基の両方を含み、非置換および置換アルケニレン基を含める。特に指示しない限り、アルキレン基は典型的には、Ｃ１〜Ｃ２０である。本明細書中で用いた「アルキレン」の例には、メチレン、エチレン、プロピレン、ブチレン、およびイソプロピレンなどがあるがこれらに限定されない。
【００６６】
特に指示しない限り、用語「アルケニル」は、１個以上の二重結合を有する直鎖状、分枝状、および環状一価炭化水素基の両方を含み、非置換および置換アルケニル基を含める。特に指示しない限り、アルケニル基は典型的には、Ｃ２〜Ｃ２０である。本明細書中で用いた「アルケニレン」の例には、エテニル、プロペニルなどがあるがこれらに限定されない。
【００６７】
特に指示しない限り、用語「アルケニレン」は、１個以上の二重結合を有する直鎖状、分枝状、および環状二価炭化水素基の両方を含み、非置換および置換アルケニレン基の両方を含める。特に指示しない限り、アルキレン基は典型的にはＣ２〜Ｃ２０である。本明細書中で用いた「アルケニレン」の例には、エテン−１，２−ジイル、プロペン−１，３−ジイルなどがあるがこれらに限定されない。
【００６８】
特に指示しない限り、用語「アリール」は、フェニルまたはビフェニル、もしくは多数の縮合環、例えば、ナフチルまたはアントリル、またはそれらの組合せなど、１〜１５の環を有する一価の不飽和芳香族炭素環基を指す。本明細書中に用いたアリールの例には、フェニル、２−ナフチル、１−ナフチル、ビフェニル、２−ヒドロキシフェニル、２−アミノフェニル、２−メトキシフェニルなどがあるがそれらに限定されない。
【００６９】
特に指示しない限り、用語「アリーレン」は、フェニレンまたは多数の縮合環、例えばナフチレンまたはアントリレン、またはそれらの組合せなど、１〜１５の環を有する二価の不飽和芳香族炭素環基を指す。本明細書中に用いた「アリーレン」の例には、ベンゼン−１，２−ジイル、ベンゼン−１，３−ジイル、ベンゼン−１，４−ジイル、ナフタリン−１，８−ジイル、アントラセン−１，４−ジイルなどがあるがそれらに限定されない。
【００７０】
特に指示しない限り、用語「ヘテロアリール」は、Ｓ、Ｏ、またはＮから独立して選択された１個以上のヘテロ原子を有する、一価の５〜７員環の芳香環基を含む官能基を指す。かかるヘテロアリール環は、別の複素環、ヘテロアリール環、アリール環、シクロアルケニル環、またはシクロアルキル環の１個以上に任意に結合していてもよい。本明細書中に用いた「ヘテロアリール」の例には、フリル、チオフェニル、ピロリル、イミダゾリル、ピラゾリル、トリアゾリル、テトラゾリル、チアゾリル、オキサゾリル、イソオキサゾリル、オキサジアゾリル、チアジアゾリル、イソチアゾリル、ピリジニル、ピリダジニル、ピラジニル、ピリミジニル、キノリニル、イソキノリニル、ベンゾフリル、ベンゾチオフェニル、インドリル、およびインダゾリルなどがあるがそれらに限定されない。
【００７１】
特に指示しない限り、用語「ヘテロアリーレン」は、Ｓ、Ｏ、またはＮから独立して選択された１個以上のヘテロ原子を有する、二価の５〜７員環の芳香環基を含む官能基を指す。かかるヘテロアリーレン環は、別の複素環、ヘテロアリール環、アリール環、シクロアルケニル環、またはシクロアルキル環の１個以上に任意に結合していてもよい。本明細書中に用いた「ヘテロアリーレン」の例には、フラン−２，５−ジイル、チオフェン−２，４−ジイル、１，３，４−オキサジアゾール−２，５−ジイル、１，３，４−チアジアゾール−２，５−ジイル、１，３−チアゾール−２，４−ジイル、１，３−チアゾール−２，５−ジイル、ピリジン−２，４−ジイル、ピリジン−２，３−ジイル、ピリジン−２，５−ジイル、ピリミジン−２，４−ジイル、キノリン−２，３−ジイルなどがあるがそれらに限定されない。
【００７２】
置換アルキル、アルキレン、アルケニル、アルケニレン、アリール、アリーレン、ヘテロアリール、およびヘテロアリーレン基の適した置換基には、アルキル、アルキレン、アルコキシ、アリール、アリーレン、ヘテロアリール、ヘテロアリーレン、アルケニル、アルケニレン、アミノ、Ｆ、Ｃｌ、Ｂｒ、Ｉ、−ＯＨ、−ＳＨ、シアノ、ニトロ、−ＣＯＯＨ、および−ＣＯＯ−アルキルなどがあるがそれらに限定されない。
【００７３】
発光材料以外の電気活性材料を、非晶質非ポリマー有機母材に配置させることができることは、理解されよう。例えば、導電性または半導電材料を、非晶質非ポリマー有機母材に配置させることができる。適用の例には、非晶質非ポリマー有機母材に正孔輸送材料または電子輸送材料を配置させることによる正孔輸送層または電子輸送層または他の電荷伝導層の形成、がある。前記母材を、例えば、上に記載した材料の何れかを用いて形成することができる。この構造は、ポリマーそれ自体より低い凝集強さを有する層を製造する導電性または半導電ポリマー材料のために特に有用な場合がある。
【００７４】
ＬＥＰおよびＳＭ発光体などのいろいろな発光材料を用いることができる。適したＬＥＰ材料の種類の例には、ポリ（フェニレンビニレン）（ＰＰＶ）、ポリ−パラ−フェニレン（ＰＰＰ）、ポリフルオレン（ＰＦ）、現在周知の、または今後に開発される他のＬＥＰ材料、およびそれらのコポリマーまたはブレンド、などがある。適したＬＥＰはまた、分子ドープされ、螢光染料または他のＰＬ材料を分散され、活性または非活性材料をブレンドされ、活性または非活性材料を分散される等が可能である。適したＬＥＰ材料の例は、クラフト（Ｃｒａｆｔ）ら著、Ａｎｇｅｗ．Ｃｈｅｍ．Ｉｎｔ．Ｅｄ．、３７、４０２〜４２８（１９９８年）、米国特許第５，６２１，１３１号、同第５，７０８，１３０号、同第５，７２８，８０１号、同第５，８４０，２１７号、同第５，８６９，３５０号、同第５，９００，３２７号、同第５，９２９，１９４号、同第６，１３２，６４１号、および同第６，１６９，１６３号、ＰＣＴ特許出願公開第９９／４０６５５号に記載されている。
【００７５】
ＳＭ材料は概して、ＯＥＬ表示および素子内で発光体材料、電荷輸送材料として、発光体層（例えば、発光色を制御するために）または電荷輸送層中でドーパントとして等、用いることができる非ポリマー有機または有機金属分子材料である。一般に用いられるＳＭ材料には、トリス（８−ヒドロキシキノリン）アルミニウム（Ａｌｑ３）、およびＮ，Ｎ’−ビス（３−メチルフェニル）−Ｎ，Ｎ’−ジフェニルベンジジン（ＴＰＤ）などの金属キレート化合物がある。他のＳＭ材料は、例えば、Ｃ．Ｈ．チェンら著、Ｍａｃｒｏｍｏｌ．Ｓｙｍｐ．１２５、１（１９９７年）、特開２０００−１９５６７３号、米国特許第６，０３０，７１５号、同第６，１５０，０４３号、および同第６，２４２，１１５号、およびＰＣＴ特許出願の国際公開第００／１８８５１号（二価ランタニド金属錯体）、国際公開第００／７０６５５号（シクロ金属化イリジウム化合物など）、および国際公開第９８／５５５６１号に開示されている。
【００７６】
図１に戻ると、素子層１１０が基板１２０上に配置される。基板１２０は、ＯＥＬ素子および表示に適した何れの基板であってもよい。例えば、基板１２０が、ガラス、透明プラスチック、または可視光に本質的に透明である他の適した材料を含むことができる。基板１２０はまた、可視光線に対して不透明であってもよく、例えば、ステンレス鋼、結晶性ケイ素、ポリケイ素などであってもよい。ＯＥＬ素子のいくつかの材料は特に、酸素または水への暴露により損傷を受けやすい場合があるので、基板１２０は好ましくは、十分な環境バリアを提供するか、または十分な環境バリアを提供する１つ以上の層、塗布、または積層体を設けられる。
【００７７】
基板１２０はまた、トランジスタアレイおよび他の電子素子、カラーフィルター、偏光子、波長板、拡散体、および他の光学素子、絶縁体、バリアリブ、黒色母材、マスク工作物および他のかかる成分などのＯＥＬ素子および表示に適した任意の数の素子または部品を備えることができる。概して、１つ以上の電極が、素子層１１０のＯＥＬ素子の残りの層を形成する前に基板１２０上に塗布、堆積、パターン化されるか、または他の方法で配置される。光透過基板１２０が用いられ、ＯＥＬ素子が下面発光型であるとき、基板１２０と発光材料との間に配置される電極は、好ましくは本質的に透明であり、例えば、インジウム・スズ酸化物（ＩＴＯ）または多くの他の透明な導電性酸化物の何れかなどの透明な導電性電極である。
【００７８】
要素１３０は、ＯＥＬ表示または素子１００に使用するために適した何れの要素または要素の組合せであってもよい。例えば、要素１３０は、素子１００がバックライトである時にＬＣＤモジュールであってもよい。１つ以上の偏光子または他の要素、例えば吸収性または反射クリーンアップ偏光子を、ＬＣＤモジュールとバックライトとの間に設けることができる。あるいは、素子１００がそれ自体、情報表示であるとき、要素１３０が、偏光子、波長板、タッチパネル、反射防止塗布、汚れ防止塗布、投射スクリーン、輝度増強フィルム、または他の光学部品、塗布、ユーザインタフェースデバイスなどの１つ以上を備えることができる。
【００７９】
発光用の有機電子素子含有材料は、少なくとも一部は、熱転写ドナーシートから所望の受像基板への発光材料の選択的な熱転写によって作製されてもよい。例えば、発光ポリマー表示およびランプは、ドナーシート上にＬＥＰ、および非晶質母材を形成することができる非ポリマー有機材料を塗布し、次に、ＬＥＰ層を表示基板に単独で、または他の素子層または材料とともに選択的に転写して作製されてもよい。
【００８０】
有機電子素子の発光材料を含む層の選択的な熱転写を、熱転写ドナーを用いて行うことができる。図２は、本発明に使用するのに適した熱転写ドナー２００の例を示す。ドナー要素２００は、基礎基板２１０、任意の下層２１２、任意の光−熱変換層（ＬＴＨＣ層）２１４、任意の中間層２１６、および配向されたまたは配向可能な発光材料または機能性配向層を含む転写層２１８を備える。これらの要素の各々は、以下の考察でより詳細に記載される。他の層もまた、存在することができる。適したドナーまたはドナー層の例は、米国特許第６，２４２，１５２号、同第６，２２８，５５５号、同第６，２２８，５４３号、同第６，２２１，５５３号、同第６，２２１，５４３号、同第６，２１４，５２０号、同第６，１９４，１１９号、同第６，１１４，０８８号、同第５，９９８，０８５号、同第５，７２５，９８９号、同第５，７１０，０９７号、同第５，６９５，９０７号、および同第５，６９３，４４６号、および本願と同一の譲受人に譲渡された米国特許出願第０９／８５３，０６２号、同第０９／８４４，６９５号、同第０９／８４４，１００号、同第０９／６６２，９８０号、同第０９／６６２，８４５号、同第０９／４７３，１１４号、および同第０９／４５１，９８４号に開示されている。
【００８１】
本発明の方法において、ドナー要素の転写層を受像体に隣接して置き、ドナー要素を選択的に加熱することによって、ＬＥＰまたは他の材料などの発光有機材料を、ドナーシートの転写層から受像基板に選択的に転写することができる。実例として、ドナー中に、しばしば別個のＬＴＨＣ層に配置された光−熱変換材料によって吸収され、熱に変換され得る画像形成放射線でドナー要素を照射することによって、ドナー要素を選択的に加熱することができる。これらの場合、ドナー基板を通して、受像体を通して、または両方を通してドナーを画像形成放射線に露光することができる。放射線は、例えばレーザ、ランプ、または他のかかる放射線源からの可視光、赤外線、または紫外線などの１つ以上の波長を含めることができる。サーマルプリントヘッドの使用またはサーマルホットスタンプ（例えば、ドナーを選択的に加熱するために用いることができるレリーフパターンを有する加熱シリコーンスタンプなどのパターン化サーマルホットスタンプ）の使用など、他の選択的な加熱方法もまた、用いることができる。熱転写層の材料をこのように受像体に選択的に転写して、受像体上に転写された材料のパターンを画像の通り形成することができる。多くの場合、例えばランプまたはレーザからの光を用いてパターンの通りドナーを露光する熱転写は、しばしば達成することができる正確度および精度のために有利である場合がある。転写されたパターン（例えば、線、四角形、円または他の形状）の寸法および形状は、光線の寸法、光線の露光パターン、有向ビームとドナーシートとの接触の時間、またはドナーシートの材料を選択することによって、制御することができる。又、転写されたパターンは、マスクを通してドナー要素を照射することによって制御することができる。
【００８２】
記載したように、サーマルプリントヘッドまたは他の加熱要素（パターン化やその他）もまた使用して、直接にドナー要素を選択的に加熱し、それによって転写層の部分をパターンの通り転写することができる。かかる場合、ドナーシート中の光−熱変換材料は任意である。サーマルプリントヘッドまたは他の加熱要素が、より低解像度のパターンを作るために、またはその配置が精密に制御される必要がない要素をパターン化するために特に適していることがある。
【００８３】
転写層はまた、転写層を選択的に転写せずにドナーシートから転写することができる。例えば、典型的には熱または圧力を適用して、転写層を受像基板に接触させた後に剥離できる仮ライナーとして本質的に作用するドナー基板上に転写層を形成することができる。積層転写と称されるかかる方法を用いて、全転写層、またはその大部分を受像体に転写することができる。
【００８４】
熱物質転写（サーマル・マス・トランスファー）の方式は、使用された選択的加熱のタイプ、ドナーを露光するために使用する場合は照射のタイプ、任意のＬＴＨＣ層の材料および性質のタイプ、転写層の材料のタイプ、ドナーの全構造体、受像基板のタイプなどに依存して変更することができる。何れの理論にも縛られることを望まないが、転写は概して、画像形成条件、ドナーの構造などに依存して選択的な転写の間にその１つ以上が強められるかまたは弱められる場合がある１つ以上の機構によって行われる。熱転写の機構の１つは、熱転写層とドナー要素の残部との間の境界面での局部加熱が、選択された位置のドナーへの熱転写層の接着性を低下させることができる熱溶融粘着転写がある。ドナー要素が除去される時に転写層の選択された部分が受像体上に残っているように熱転写層の選択された部分がドナーによりも受像体に強く付着する。熱転写の別の機構には、局部加熱を用いて転写層の部分をドナー要素から融蝕し、それによって融蝕材料を受像体の方向に誘導することができるアブレイティブ転写がある。熱転写の更に別の機構には昇華があり、それによって転写層に分散された材料を、ドナー要素中に発生した熱によって昇華させることができる。昇華された材料の一部分が受像体上に凝縮することができる。本発明は、ドナーシートの選択的加熱を用いて転写層から受像表面への材料の転写を起こすことができるこれらおよび他の機構の１つ以上を有する転写方式を考察する。
【００８５】
いろいろな放射線放射源を用いてドナーシートを加熱することができる。アナログ技術（例えば、マスクを通して露光）については、強力光源（例えば、クセノンフラッシュランプおよびレーザ）が有用である。デジタル画像形成技術については、赤外線、可視光、および紫外線レーザが特に有用である。適したレーザには、例えば、高出力（＞１００ｍＷ）の単モードレーザダイオード、ファイバー結合レーザダイオード、およびダイオード励起固体レーザ（例えば、Ｎｄ：ＹＡＧおよびＮｄ：ＹＬＦ）などがある。レーザ露光停滞時間は、例えば、１００分の数マイクロセカンド〜数十マイクロセカンド以上に広く変更することができ、レーザフルエンスが、例えば、約０．０１〜約５Ｊ／ｃｍ2以上の範囲であってもよい。他の放射線源および照射条件は、とりわけ、ドナー要素構造体、転写層材料、熱物質転写の方式、および他のかかる要因に基づいて、適している場合がある。
【００８６】
基板の大きな領域にわたってスポット配置の高い正確度が望ましいとき（例えば、高情報内容表示および他のかかる適用の要素をパターン化するとき）、レーザが放射線源として特に有用な場合がある。レーザ源はまた、大きな硬質基板（例えば、１ｍ×１ｍ×１．１ｍｍのガラス）および連続的またはシート状フィルム基板（例えば、厚さ１００μｍのポリイミドシート）の両方と適合できる。
【００８７】
画像形成の間に、ドナーシートを受像体と十分に接触させることができ（典型的には、熱溶融−粘着転写機構の場合が挙げられる）、またはドナーシートを受像体から少し隔置することができる（アブレイティブ転写機構または材料の昇華転写機構の場合が挙げられる）。少なくともいくつかの場合、圧力または真空を使用して、ドナーシートを受像体と十分に接触保持することができる。いくつかの場合には、マスクをドナーシートと受像体との間に配置することができる。かかるマスクは取り外し可能であるか、または転写後に受像体上に残っていてもよい。光−熱変換材料がドナー中に存在している場合、放射線源をＬＴＨＣ層（または放射線吸収材を含む他の層）を画像の通り（例えば、デジタルに、またはマスクを通してアナログの露光によって）加熱し、ドナーシートから受像体に転写層を画像の通り転写またはパターン化することができる。
【００８８】
典型的には、転写層の選択された部分が、任意の中間層またはＬＴＨＣ層など、ドナーシートの他の層の相当な部分を転写することなく、受像体に転写される。任意の中間層が存在することにより、ＬＴＨＣ層から受像体への材料の転写を除くかまたは低減させ、または転写層の転写された部分の変形を低減させることができる。好ましくは、画像形成条件下で、ＬＴＨＣ層への任意の中間層の接着性は、転写層への中間層の接着性より大きい。中間層は画像形成放射線に対して透過性、反射性、または吸収性であってもよく、ドナーを通して透過された画像形成放射線のレベルを減衰または他の仕方で制御するかまたはドナーの温度を管理し、画像形成の間に転写層への熱的または放射線による損傷を低減するために使用することができる。多数の中間層が存在してもよい。
【００８９】
１メートル以上の長さおよび幅寸法を有するドナーシートなど、大きなドナーシートを用いることができる。大きなドナーシートにわたってレーザをラスターするかまたは他の方法で移動させることができ、レーザが所望のパターンに従ってドナーシートの部分を照らすように選択的に作動される。あるいは、レーザが固定されていてもよく、ドナーシートまたは受像基板がレーザ下で移動させられてもよい。
【００９０】
いくつかの場合には、２つ以上の異なったドナーシートを順次に用いて受像体上に電子素子を形成することが必要であり、望ましいか、または都合が良い場合がある。例えば、多層素子が、別個の層または別個の層積層体を異なったドナーシートから転写することによって形成されてもよい。多層積層体はまた、単一ドナー要素から単一転写単位として転写することができる。例えば、正孔輸送層およびＬＥＰ層を、単一ドナーから同時転写することができる。別の例として、半導性ポリマーおよび発光層を単一ドナーから同時転写することができる。又、多数のドナーシートを用いて受像体上に別個の成分を同じ層に形成することができる。例えば、異なった色（例えば、赤、緑、および青）を各々が放射することができるＬＥＰを含む３つの異なったドナーを用いて、全色偏光電子表示のＲＧＢサブピクセルＯＥＬ素子を形成することができる。別の例として、発光層を１つのドナーから熱転写し、その後に、１つ以上の他のドナーから発光層を選択的に熱転写することによって導電性または半導性ポリマーをパターン化し、表示に複数のＯＥＬ素子を形成することができる。更に別の例として、（配向されるかまたはされていない）電気活性有機材料を選択的に熱転写し、その後に、カラーフィルター、発光層、電荷輸送層、電極層などの１つ以上のピクセルまたはサブピクセル要素を選択的に熱転写することによりパターン化することによって、有機トランジスタ層をパターン化することができる。
【００９１】
別個のドナーシートからの材料を、受像体上に他の材料に隣接して転写し、隣接した素子、隣接した素子の部分、または同じ素子の異なった部分を形成することができる。あるいは、熱転写または何か他の方法（例えば、フォトリソグラフィ、シャドウマスクを通しての堆積など）によって受像体上に予めパターン化された他の層または材料の上に、または部分的に上に重ね合せて別個のドナーシートからの材料を直接に転写することができる。２つ以上のドナーシートのいろいろな他の組合せを用いて素子を形成することができ、各ドナーシートが、素子の１つ以上の部分を形成する。フォトリソグラフィ方法、インクジェット方法、および様々な他の印刷またはマスクベースのプロセスなど、従来から使用されているかまたは新たに開発されたかに関わらず、何れかの適した方法によって全部または部分的に、これらの素子の他の部分、または他の素子を受像体上に形成することができることは理解されよう。
【００９２】
図２を参照して、ドナーシート２００の様々な層についてここで説明する。
【００９３】
ドナー基板２１０は、ポリマーフィルムであってもよい。ポリマーフィルムの適したタイプの１つはポリエステルフィルム、例えば、ポリエチレンテレフタレート（ＰＥＴ）またはポリエチレンナフタレート（ＰＥＮ）フィルムである。しかしながら、特定の適用に応じて、特定の波長の高い光透過性などの十分な光学的性質、または十分な機械的および熱安定性の性質を有する他のフィルムを用いることができる。ドナー基板は、少なくともいくつかの場合、均一な塗布をその上に形成することができるように平らである。ドナー基板はまた、典型的には、ドナーの１つ以上の層の加熱にもかかわらず安定したままである材料から選択される。しかしながら、下に記載したように、基板とＬＴＨＣ層との間に  下層を介在させ、画像形成の間にＬＴＨＣ層に発生した熱から絶縁することができる。ドナー基板の代表的の厚さは、０．０２５〜０．１５ｍｍ、好ましくは０．０５〜０．１ｍｍの範囲であるが、より厚いかまたはより薄いドナー基板を用いてもよい。
【００９４】
ドナー基板および任意の隣接した下層を形成するために用いた材料は、ドナー基板と下層との間の接着性を改善し、基板と下層との間の熱輸送を制御し、ＬＴＨＣ層への画像形成放射線の輸送を制御し、画像形成の欠陥を低減するように選択することができる。任意の下塗層を用いて、基板上に後続の層を塗布する間に均一性を増大させ、又、ドナー基板と隣接した層との間の結合強さを増大させることができる。
【００９５】
任意の下層２１２を、ドナー基板とＬＴＨＣ層との間に塗布または他の仕方で配置し、例えば、画像形成の間に基板とＬＴＨＣ層との間の熱流を制御するか、または貯蔵、取扱、ドナーの加工、または画像形成のためにドナー要素に機械的安定度を提供することができる。適した下層および下層の提供方法の例は、本願と同一の譲受人に譲渡された米国特許出願第０９／７４３，１１４号に開示されている。
【００９６】
下層は、ドナー要素に所望の機械的または熱的性質を与える材料を含むことができる。例えば、下層は、ドナー基板に対して低い比熱×密度または低い熱伝導率を示す材料を含むことができる。かかる下層を用いて、転写層への熱流を増大させ、例えばドナーの画像形成感度を改善することができる。
【００９７】
又、下層は、それらの機械的特性のためのまたは基板とＬＴＨＣとの間の接着性のための材料を含んでいてもよい。基板とＬＴＨＣ層との間の接着性を改善する下層を用いることにより、転写された画像の変形をより少なくすることができる。例として、ある場合には、例えば使用しなければドナー媒体の画像形成の間に起こる可能性があるＬＴＨＣ層の離層または分離を低減または除く下層を用いることができる。これは、転写層の転写された部分によって示される物理的な変形の量を低減させることができる。他の場合、画像形成の間に層間の少なくともある程度の分離を促進する下層を使用し、断熱機能を提供することができる、画像形成の間に層間の空隙を作り出すことが望ましい場合がある。画像形成の間の分離はまた、画像形成の間にＬＴＨＣ層を加熱することによって発生する場合があるガスを放出する溝を提供することができる。かかる溝を提供することで、画像形成欠陥を低減できる場合がある。
【００９８】
下層は、画像形成波長において本質的に透明であってもよく、または、又、画像形成放射線を少なくとも部分的に吸収または反射してもよい。下層による画像形成放射線の減衰または反射を利用して、画像形成の間に熱発生を制御することができる。
【００９９】
再び図２に戻ると、本発明のドナーシートは、照射エネルギーをドナーシートに結合するためにＬＴＨＣ層２１４を備えることができる。ＬＴＨＣ層は好ましくは、入射放射（例えば、レーザ光）を吸収して、入射放射の少なくとも一部分を熱に変換してドナーシートから受像体に転写層を転写することができる放射線吸収材を備える。
【０１００】
概して、ＬＴＨＣ層の放射線吸収材は、電磁スペクトルの赤外線、可視光、または紫外線領域の光を吸収し、吸収された放射線を熱に変換する。放射線吸収材は典型的には、選択された画像形成放射線を高度に吸収し、約０．２〜３以上の範囲の画像形成放射線の波長の光学濃度を有するＬＴＨＣ層を提供する。層の光学濃度は、層を通して透過された光の強さの、層上に入射した光の強さに対する比の対数（底１０）の絶対値である。
【０１０１】
放射線吸収材材料を、ＬＴＨＣ層の全体にわたって均一に配置することができ、または不均一に分散させることができる。例えば、本願と同一の譲受人に譲渡された米国特許出願第０９／４７４，００２号に記載されているように、不均一なＬＴＨＣ層を用いて、ドナー要素の温度プロフィルを制御することができる。これは、改善された転写性質（例えば、所期の転写パターンと実際の転写パターンとの間の、より良好な忠実度）を有するドナーシートをもたらすことができる。
【０１０２】
適した放射線吸収材料には、例えば、染料（例えば、可視染料、紫外線染料、赤外線染料、螢光染料、および放射線偏光染料）、顔料、金属、金属化合物、金属フィルム、および他の適した吸収材料などが挙げられる。適した放射線吸収材の例には、カーボンブラック、金属酸化物、および金属硫化物などがある。適したＬＴＨＣ層の１つの例には、カーボンブラックなどの顔料、有機ポリマーなどのバインダーを挙げることができる。別の適したＬＴＨＣ層が、薄フィルムとして形成された金属または金属／金属酸化物、黒色アルミニウム（すなわち、黒い視覚的外観を有する部分酸化アルミニウム）を含む。金属および金属化合物フィルムが、例えば、スパッタリングおよび蒸着などの技術によって形成されてもよい。微粒子塗布が、バインダーおよび何れかの適した乾式または湿式塗布技術を用いて形成されてもよい。ＬＴＨＣ層はまた、類似したまたは異なった材料を含む２つ以上のＬＴＨＣ層を組み合わせることによって形成することができる。例えば、ＬＴＨＣ層が、バインダーに配置されたカーボンブラックを含む塗布の上に黒色アルミニウムの薄い層を蒸着することによって形成されてもよい。
【０１０３】
ＬＴＨＣ層中で放射線吸収材として使用するのに適した染料が微粒子の形で存在してもよく、バインダー材料中に溶解されるか、またはバインダー材料中に少なくとも部分的に分散されてもよい。分散された微粒子放射線吸収材が用いられるとき、粒度は、少なくともいくつかの場合には、約１０μｍであってもよく、約１μｍ以下であってもよい。適した染料には、スペクトルのＩＲ領域を吸収する染料、がある。特定の染料が、特定のバインダーまたは塗布溶剤への溶解度および相溶性、並びに吸収の波長範囲などの因子に基づいて選択されてもよい。
【０１０４】
顔料材料もまた、放射線吸収材としてＬＴＨＣ層中で用いられてもよい。適した顔料の例には、カーボンブラックおよび黒鉛、並びにフタロシアニン、ニッケルジチオレン、および米国特許第５，１６６，０２４号および同第５，３５１，６１７号に記載された他の顔料がある。更に、ピラゾロンイエロー、ジアニシジンレッド、およびニッケルアゾイエローの銅またはクロム錯体ベースの黒色アゾ顔料が有用である場合がある。例えば、アルミニウム、ビスマス、スズ、インジウム、亜鉛、チタン、クロム、モリブデン、タングステン、コバルト、イリジウム、ニッケル、パラジウム、白金、銅、銀、金、ジルコニウム、鉄、鉛、およびテルル等の金属酸化物および硫化物などの無機顔料もまた、用いることができる。金属ホウ化物、炭化物、窒化物、炭窒化物、青銅構造化酸化物、および構造上青銅系（例えば、ＷＯ2.9）の酸化物もまた、用いてもよい。
【０１０５】
米国特許第４，２５２，６７１号に記載されているように粒子の形においてか、または米国特許第５，２５６，５０６号に記載されているようにフィルムとして、金属放射線吸収材を用いてもよい。適した金属には、例えば、アルミニウム、ビスマス、スズ、インジウム、テルルおよび亜鉛などがある。
【０１０６】
ＬＴＨＣ層に用いるのに適したバインダーには、例えば、フェノール樹脂（例えば、ノボラックおよびレゾール樹脂）、ポリビニルブチラール樹脂、ポリ酢酸ビニル、ポリビニルアセタール、ポリ塩化ビニリデン、ポリアクリレート、セルロースエーテルおよびエステル、ニトロセルロース、およびポリカーボネートなどのフィルム形成ポリマーがある。適したバインダーには、重合または架橋した、または重合または架橋可能であるモノマー、オリゴマー、またはポリマーを含めてもよい。光開始剤などの添加剤もまた、ＬＴＨＣバインダーの架橋を容易にするために含んでいてもよい。いくつかの実施態様において、バインダーは主に、任意のポリマーと架橋可能なモノマーまたはオリゴマーの塗布を用いて形成される。
【０１０７】
熱可塑性樹脂（例えば、ポリマー）を含むことにより、少なくともいくつかの場合、ＬＴＨＣ層の性能（例えば、転写性質または塗布性）を改善することができる。熱可塑性樹脂が、ドナー基板へのＬＴＨＣ層の接着性を改善する場合があると考えられる。１つの実施態様において、バインダーは、２５〜５０重量％（重量パーセントを計算するとき、溶剤を除外する）の熱可塑性樹脂、好ましくは、３０〜４５重量％の熱可塑性樹脂を含むが、熱可塑性樹脂の、より低量（例えば、１〜１５重量％）を用いてもよい。熱可塑性樹脂は典型的には、バインダーの他の材料と相溶性（すなわち、一相の結合を形成する）であるように選択される。少なくともいくつかの実施態様において、９〜１３（ｃａｌ／ｃｍ3）1/2、好ましくは、９．５〜１２（ｃａｌ／ｃｍ3）1/2の範囲の溶解パラメーターを有する熱可塑性樹脂がバインダーのために選択される。適した熱可塑性樹脂の例には、ポリアクリル、スチレン−アクリルポリマーおよび樹脂、ポリビニルブチラールなどがある。
【０１０８】
界面活性剤および分散剤などの従来の塗布助剤を添加して、塗布プロセスを容易にすることができる。ＬＴＨＣ層を、本技術分野に周知のいろいろな塗布方法を用いてドナー基板に塗布することができる。ポリマーまたは有機ＬＴＨＣ層を、少なくともいくつかの場合、０．０５μｍ〜２０μｍの厚さまで、好ましくは、０．５μｍ〜１０μｍ、より好ましくは１μｍ〜７μｍの厚さまで塗布することができる。無機ＬＴＨＣ層を、少なくともいくつかの場合、０．０００５〜１０μｍの範囲の厚さまで、好ましくは、０．００１〜１μｍの範囲の厚さまで塗布することができる。
【０１０９】
再び図２に戻ると、任意の中間層２１６を、ＬＴＨＣ層２１４と転写層２１８との間に配置してもよい。中間層を用いて、例えば、転写層の転写された部分の損傷および汚染を最小にすることができ、又、転写層の転写された部分の変形を低減させる場合がある。中間層はまた、ドナーシートの残部への転写層の接着性に影響を与える場合がある。典型的には、中間層は高い耐熱性を有する。好ましくは、中間層は、特に、転写された画像を非機能的にする程度にまで、画像形成条件下で変形または化学分解しない。中間層は典型的には、転写プロセスの間、ＬＴＨＣ層に接触したままであり、実質的に転写層を転写されない。
【０１１０】
適した中間層には、例えば、ポリマーフィルム、金属層（例えば、蒸着金属層）、無機層（例えば、ゾル−ゲル堆積層および蒸着無機酸化物（例えば、シリカ、チタニア、および他の金属酸化物））、および有機／無機複合層などがある。中間層材料として適した有機材料には、熱硬化性および熱可塑性材料の両方がある。適した熱硬化性材料には、架橋したまたは架橋可能なポリアクリレート、ポリメタクリレート、ポリエステル、エポキシ、およびポリウレタンなどがあるがそれらに限定されない熱、放射線、または化学処理によって架橋することができる樹脂がある。熱硬化性材料を、例えば、熱可塑性樹脂前駆物質としてＬＴＨＣ層上に塗布し、引き続いて架橋して架橋中間層を形成してもよい。
【０１１１】
適した熱可塑性材料には、例えば、ポリアクリレート、ポリメタクリレート、ポリスチレン、ポリウレタン、ポリスルホン、ポリエステル、およびポリイミドなどがある。これらの熱可塑性有機材料を、従来の塗布技術（例えば、溶剤塗布、噴霧塗布、または押出し塗布）によって適用してもよい。典型的には、中間層に使用するのに適した熱可塑性材料のガラス転移温度（Ｔg）は、２５℃以上、好ましくは５０℃以上である。いくつかの実施態様において、中間層は、画像形成の間に転写層で達した何れの温度より高いＴgを有する熱可塑性材料を含む。中間層は、画像形成放射線の波長において透過性、吸収性、反射性であるか、またはそれらの特定の組合せのどちらであってもよい。
【０１１２】
中間層材料として適した無機材料には、画像形成光の波長において高度に透過性または反射性である材料を含めて、例えば、金属、金属酸化物、金属硫化物、および無機炭素塗布がある。これらの材料を、従来の技術（例えば、真空スパッタリング、真空蒸着、またはプラズマジェット堆積）によって光−熱変換層に適用してもよい。
【０１１３】
中間層は、多くの利点を提供する場合がある。中間層は、光−熱変換層からの材料の転写に対してのバリアである場合がある。それはまた、熱的に不安定な材料を転写することができるように、転写層において達する温度を変えることができる。例えば、中間層が熱拡散体として作用し、ＬＴＨＣ層で達成した温度に対して中間層と転写層との間の境界面の温度を制御することができる。これは、転写層の質（すなわち、表面の粗さ、エッジの粗さ、など）を改善することができる。中間層の存在はまた、転写された材料の改善された塑性復原をもたらす場合がある。
【０１１４】
中間層は、例えば、光開始剤、界面活性剤、顔料、可塑剤、および塗布助剤などの添加剤を含んでいてもよい。中間層の厚さは、例えば、中間層の材料、ＬＴＨＣ層の材料および性質、転写層の材料および性質、画像形成放射線の波長、および画像形成放射線にドナーシートを露光する時間などの因子に依存する場合がある。ポリマー中間層については、中間層の厚さは典型的には、０．０５μｍ〜１０μｍの範囲である。無機中間層（例えば、金属または金属化合物中間層）については、中間層の厚さは典型的には、０．００５μｍ〜１０μｍの範囲である。
【０１１５】
再び図２に戻ると、熱転写層２１８がドナーシート２００に含まれる。転写層２１８は単独で、または他の材料と組み合わせて、１つ以上の層に配置された、何れかの適した材料を含むことができる。ドナー要素が直接加熱を行われるかまたは光−熱変換材料によって吸収されて熱に変換され得る画像形成放射線に露光されるとき、転写層２１８を、何れかの適した転写機構によって一体としてまたは部分において選択的に転写することができる。
【０１１６】
本発明は、転写層の部分として非晶質母材を形成する非ポリマー有機材料に配置された発光性、電荷輸送性、電荷ブロッキング性、または半導電材料を含む転写層を考察する。本発明は、発光材料としてＬＥＰまたは他の発光分子を含む転写層を考察する。転写層を提供する一つの方法は、発光材料および非ポリマー有機材料をドナー上に溶液塗布して発光材料を含む非晶質母材を形成することによる。この方法において、発光材料および非ポリマー有機材料を、適した相溶性の溶剤を添加することによって可溶化し、スピン塗布、グラビア塗布、マイヤーロッド塗布、ナイフ塗布などによってアライメント層上に塗布することができる。選択された溶剤は好ましくは、ドナーシート中に既に存在している層と有害に相互作用（例えば、膨張または溶解）しない。次に、塗布をアニールすることができ、溶剤を蒸発させて非晶質母材を含む転写層を残す。
【０１１７】
次いで、転写層を、ドナー要素から、隣接して配置された受像基板に選択的に熱転写することができる。多層構造体が単一ドナーシートを用いて転写されるように、必要ならば、１つより多い転写層が存在してもよい。付加的な転写層が、非晶質非ポリマー有機母材または何か他の材料を含むことができる。受像基板［ＭＢＷ１］は、ガラス、透明フィルム、反射フィルム、金属、半導体、およびプラスチックなどであるがそれらに限定されない特定の適用に適した何れの品目であってもよい。例えば、受像基板は、表示の適用に適した何れのタイプの基板または表示要素であってもよい。液晶表示または発光型表示などの表示に使用するのに適した受像基板には、可視光線に本質的に透過性である硬質または可撓性の基板がある。適した硬質の受像体の例には、インジウムスズ酸化物で塗布またはパターン化されるかまたは低温ポリ−シリコン（ＬＴＰＳ）または有機トランジスタを含めて他のトランジスタ構造体で回路化されるガラスおよび硬質のプラスチックがある。
【０１１８】
適した可撓性基板には、本質的に透明且つ透過性のポリマーフィルム、反射フィルム、半透過フィルム、偏光フィルム、多層光学フィルムなどがある。可撓性基板はまた、電極材料またはトランジスタで塗布またはパターン化されることができ、例えば、トランジスタアレイが仮キャリア基板上に形成された後に可撓性基板上に直接形成されるかまたは可撓性基板に転写される。適したポリマー基板には、ポリエステルベース（例えば、ポリエチレンテレフタレート、ポリエチレンナフタレート）、ポリカーボネート樹脂、ポリオレフィン樹脂、ポリビニル樹脂（例えば、ポリ塩化ビニル、ポリ塩化ビニリデン、ポリビニルアセタールなど）、セルロースエステルベース（例えば、三酢酸セルロース、酢酸セルロース）、および支持体として用いられる他の従来のポリマーフィルムがある。プラスチック基板上にＯＥＬを作製するために、バリアフィルムまたは塗布をプラスチック基板の一方または両方の表面の上に備えて望ましくないレベルの水、酸素等に暴露することから有機発光素子およびそれらの電極を保護することが、しばしば望ましい。
【０１１９】
受像基板を、電極、トランジスタ、コンデンサー、絶縁リブ、スペーサ、カラーフィルター、黒色母材、正孔輸送層、電子輸送層の他、電子表示に有用な他の要素または他の素子の何れかの１つ以上で予備パターン化することができる。
【０１２０】
本発明は、偏光発光ＯＥＬ表示および素子を考察する。１つの実施態様において、発光する、および異なった色を有する光を放射することができる隣接した素子を有するＯＥＬ表示を作製することができる。例えば、図３は、基板３２０上に配置された複数のＯＥＬ素子３１０を備えるＯＥＬ表示３００を示す。異なった光の色を放射する隣接した素子３１０を作製することができる。
【０１２１】
素子３１０間に示した分離は、説明に役立てるだけのものである。隣接した素子は、表示基板上に１つより多い方向で、分離、接触、重複させる等、またはこれらの異なった組合せであってもよい。例えば、平行なストライプの透明導電性アノードのパターンを基板上に形成した後、正孔輸送材料のストライプのパターンおよび赤、緑、および青の発光ＬＥＰ層のストライプの反復パターンを形成し、その後、アノードストライプに垂直に方向付けしたカソードのストライプのパターンを形成することができる。かかる構造体は、受光型マトリクス表示の形成に適している場合がある。他の実施態様において、透明導電性アノードパッドを、基板上に２次元のパターンとして設けることができ、発光型マトリクス表示の作製に適しているような、１つ以上のトランジスタ、コンデンサーなどの電子回路のアドレスと結合することができる。次に、発光層などの他の層を、単一層として塗布または堆積することができ、またはアノードもしくは電子素子の上にパターン化することができる（例えば、平行なストライプ、アノードと等しい２次元のパターンなど）。他の何れかの適した構造体もまた、本発明によって考察される。
【０１２２】
１つの実施態様において、表示３００は多色表示であってもよい。それ故に、発光素子と視認者との間に任意の偏光子３３０を配置し、表示のコントラストを増強することが望ましい場合がある。典型的な実施態様において、素子３１０の各々が発光する。図３に示した一般的な構造体に包含される多くの表示および素子構造体がある。それらの構造体のいくつかを、以下の通り考察する。
【０１２３】
ＯＥＬバックライトは、発光層を備えることができる。構造体には、無塗布または回路付き基板、アノード、カソード、正孔輸送層、電子輸送層、正孔注入層、電子注入層、発光層、色変化層、およびＯＥＬ素子に適した他の層および材料を挙げることができる。又、構造体には、偏光子、拡散体、光ガイド、レンズ、光制御フィルム、輝度増強フィルムなどを挙げることができる。適用には、例えば、発光材料がサーマルスタンプ転写、積層転写、抵抗ヘッド感熱印刷などによって提供される場合、白色または単一色大面積単一ピクセルランプ、レーザによる熱転写によってパターン化された多数の近接して隔置された発光層を有する白色または単一色大面積単一電極対ランプ、およびチューナブルカラー多数電極大面積ランプ、などがある。
【０１２４】
低解像度ＯＥＬ表示は、発光層を含むことができる。構造体には、無塗布または回路付き基板、アノード、カソード、正孔輸送層、電子輸送層、正孔注入層、電子注入層、発光層、色変化層、およびＯＥＬ素子に適した他の層および材料を挙げることができる。又、構造体には、偏光子、拡散体、光ガイド、レンズ、光制御フィルム、輝度増強フィルムなどを挙げることができる。適用には、グラフィックインジケータランプ（例えば、アイコン）、セグメント化英数字表示（例えば、電気器具の時刻表示器）、小型白黒受光型または発光型マトリクス表示、集積表示の一部として小型白黒受光型または発光型マトリクス表示とグラフィックインジケータランプの両方（例えば、携帯電話の表示）、使用される屋外表示に適している場合があるような、大面積ピクセル表示タイル（例えば、各々、比較的小数のピクセルを有する複数のモジュール、またはタイル）、および安全表示の適用などがある。
【０１２５】
高解像度ＯＥＬ表示は、発光層を備えることができる。構造体には、無塗布または回路付き基板、アノード、カソード、正孔輸送層、電子輸送層、正孔注入層、電子注入層、発光層、色変化層、およびＯＥＬ素子に適した他の層および材料を挙げることができる。又、構造体には、偏光子、拡散体、光ガイド、レンズ、光制御フィルム、輝度増強フィルムなどを挙げることができる。適用には、発光型または受光型マトリクスマルチカラーまたはフルカラー表示、発光型または受光型マトリクスマルチカラーまたはフルカラー表示とセグメント化またはグラフィックインジケータランプの両方（例えば、同じ基板上にレーザによる高解像度素子の転写とアイコンのサーマルホットスタンプ）、および安全表示の適用がある。
【実施例】
【０１２６】
実施例１：受像体の作製
３つの異なった種類の受像体を形成した。（Ａ）インジウムスズ酸化物（ＩＴＯ）のみ、（Ｂ）ＩＴＯ上のＰＤＯＴ（ポリ（３，４−エチレンジオキシチオフェン））、および（Ｃ）ＰＤＯＴ／ＩＴＯ上のｍＴＤＡＴＡ（４，４’，４’’−トリス（Ｎ−（３−メチルフェニル）−Ｎ−フェニルアミノ）トリフェニルアミン）。受像表面（Ａ）を得るために、ＩＴＯガラス（ミネソタ州、スティルウォーターのデルタテクノロジー製（Ｄｅｌｔａ  Ｔｅｃｈｎｏｌｏｇｉｅｓ（Ｓｔｉｌｌｗａｔｅｒ，ＭＮ））の、１００Ω／平方より小さいシート抵抗、厚さ１．１ｍｍ）を、「デコネックス（Ｄｅｃｏｎｅｘ）」  １２ＮＳ（スイス、ズックヴィルのボーラケミーＡＧ（Ｂｏｒｅｒ  Ｃｈｅｍｉｅ  ＡＧ，  Ｚｕｃｈｗｉｌ  Ｓｗｉｔｚｅｒｌａｎｄ））の高温の、３％の溶液中で超音波洗浄する。次に、基板をプラズマサイエンスモデルＰＳ０５００プラズマ処理器（カリフォルニア州、ベルモントのフォースステートインク製（４ｔｈ  Ｓｔａｔｅ  Ｉｎｃ．，Ｂｅｌｍｏｎｔ，ＣＡ））内に置き、以下の条件下で表面処理した。
【０１２７】
時間：  ２分
電力：  ５００ワット（１６５Ｗ／ｃｍ2）
酸素フロー：  １００ｓｃｃｍ
【０１２８】
受像表面（Ｂ）を得るために、ＩＴＯを、受像表面（Ａ）の作製について記載したように洗浄し、プラズマ処理した。プラズマ処理のすぐ後に、ＰＤＯＴ溶液（ドイツ、レファークーゼンのベイヤーＡＧ（Ｂａｙｅｒ  ＡＧ，Ｌｅｖｅｒｋｕｓｅｎ，Ｇｅｒｍａｎｙ）製のＣＨ−８０００、脱イオン水で１：１に希釈）を、ワットマンピュラディスク（Ｗｈａｔｍａｎ  Ｐｕｒａｄｉｓｃ）TM０．４５μｍのポリプロピレン（ＰＰ）シリンジフィルターを通してＩＴＯ基板上に濾過し、分取した。次に、基板を３０秒間、２０００ｒｐｍで回転させ（ヘッドウェイリサーチスピンコータ）、４０ｎｍのＰＤＯＴのフィルム厚さを得た。基板のすべてを窒素下で５分間、２００℃に加熱した。
【０１２９】
受像表面（Ｃ）を得るために、ＰＤＯＴフィルムを、受像表面（Ｂ）の作製について記載したようにＩＴＯ上に堆積した。基板が冷却した後、トルエンに溶かしたｍＴＤＡＴＡ（フロリダ州、ジュピターのＨ．Ｗ．サンズコーポレーション（Ｈ．Ｗ．Ｓａｎｄｓ  Ｃｏｒｐ．，Ｊｕｐｉｔｅｒ，ＦＬ）製のＯＳＡ  ３９３９）２．５％（ｗ／ｗ）の溶液を、ワットマンピュラディスク（Ｗｈａｔｍａｎ  Ｐｕｒａｄｉｓｃ）TM０．４５μｍのポリプロピレン（ＰＰ）シリンジフィルターを通してＰＤＯＴ塗布ＩＴＯ基板上に濾過し、分取した。基板を３０秒間、３０００ｒｐｍで回転させ（ヘッドウェイリサーチスピンコータ）、４０ｎｍのｍＴＤＡＴＡのフィルム厚さを得た。
【０１３０】
実施例２：転写層のないドナーシートの作製
熱転写ドナーシートを、以下のように作製した。
【０１３１】
表Ｉに示した、ＬＴＨＣ溶液を、テイジン（大阪、日本）から入手できる厚さ０．１ｍｍのポリエチレンテレフタレート（ＰＥＴ）フィルム基板上に塗布した。線インチ当たり１５０の螺旋セルを有するマイクログラビアロールを用いる、ヤスイセイキラボコータ（Ｙａｓｕｉ  Ｓｅｉｋｉ  Ｌａｂ  Ｃｏａｔｅｒ）、モデルＣＡＧ−１５０を用いて塗布を実施した。ＬＴＨＣ塗布を、８０℃でインライン乾燥させ、紫外線下で硬化した。
【０１３２】
【表１】
2005500652.tif 000014
【０１３３】
次に、線インチ当たり１８０の螺旋セルを有するマイクログラビアロールを用いる、ヤスイセイキラボコータ（Ｙａｓｕｉ  Ｓｅｉｋｉ  Ｌａｂ  Ｃｏａｔｅｒ）、モデルＣＡＧ−１５０を用いて輪転グラビア塗布方法によって表ＩＩに示した中間層を、硬化したＬＴＨＣ層上に塗布した。この塗布を、６０℃でインライン乾燥させ、紫外線で硬化した。
【０１３４】
【表２】
2005500652.tif 000015
【０１３５】
実施例３：転写層の溶液の調製
以下の溶液を調製した。
（ａ）コビオングリーン（Ｃｏｖｉｏｎ  ｇｒｅｅｎ）
ドイツ、フランクフルトのコビオンオーガニックセミコンダクターズＧｍｂＨ製のコビオングリーンＰＰＶポリマーＨＢ  １２７０（１００ｍｇ）を、ＰＴＦＥキャップを有するコハクガラス瓶中に秤量した。これに、トルエン（ウィスコンシン州、ミルウォーキーのアルドリッチケミカル（Ａｌｄｒｉｃｈ  Ｃｈｅｍｉｃａｌ，Ｍｉｌｗａｕｋｅｅ，ＷＩ）から得られたＨＰＬＣ銘柄）９．９ｇを添加した。前記溶液を保有するガラス瓶を、６０分間、７５℃のシリコーン油槽中に置いた。高温の溶液を、０．４５μｍのポリプロピレン（ＰＰ）シリンジフィルターを通して濾過した。
（ｂ）コビオンスーパーイエロー（Ｃｏｖｉｏｎ  ｓｕｐｅｒ  ｙｅｌｌｏｗ）
コビオンＰＤＹ  １３２「スーパーイエロー」（７５ｍｇ）を、ＰＴＦＥキャップを有するコハクガラス瓶中に秤量した。これにトルエン（アルドリッチケミカルから得られたＨＰＬＣ銘柄）９．９２５ｇを添加し、撹拌棒で撹拌した。溶液を一晩、撹拌した。溶液を、５μｍのミリポアミレックスシリンジフィルターを通して濾過した。
（ｃ）ｍＴＤＡＴＡ
容器中に１００ｍｇのｍＴＤＡＴＡ（フロリダ州、ジュピターのＨ．  Ｗ．サンズコーポレーション製のＯＳＡ  ３９３９）を秤量した。これにトルエン（ウィスコンシン州、ミルウォーキーのアルドリッチケミカルから得られたＨＰＬＣ銘柄）３．９ｇを添加した。溶液を、２５分間、シリコーン油槽中で撹拌しながら７５℃に加熱した。高温の溶液を、ワットマンピュラディスク（Ｗｈａｔｍａｎ  Ｐｕｒａｄｉｓｃ）TM０．４５μｍのポリプロピレン（ＰＰ）フィルターを通して濾過した。
（ｄ）ｔ−ブチルＰＢＤ
容器中に１００ｍｇのｔ−ブチルＰＢＤ（２−（ビフェニル−４−イル）−５−（４−（１，１−ジメチルエチル）フェニル）−１，３，４−オキサジアゾール、ウィスコンシン州、ミルウォーキーのアルドリッチケミカルカンパニー製）を秤量した。これにトルエン（アルドリッチケミカルから得られたＨＰＬＣ銘柄）３．９ｇを添加した。溶液を、２５分間、撹拌し、ワットマンピュラディスク（Ｗｈａｔｍａｎ  Ｐｕｒａｄｉｓｃ）TM０．４５μｍのポリプロピレン（ＰＰ）フィルターを通して濾過した。
【０１３６】
実施例４〜８：ドナーシート上の転写層の作製および転写層の転写
転写層を、表ＩＩＩによって実施例３の溶液のブレンドを用いて実施例２のドナーシート上に形成した。ブレンドを得るために、上記の溶液を適切な比で混合し、得られたブレンド溶液を、室温で２０分間、撹拌した。
【０１３７】
転写層をドナーシート上に配置するために、３０秒間、約２０００ｒｐｍで回転させ（ヘッドウェイリサーチスピンコータ）、約１００ｎｍのフィルム厚さを得た。
【０１３８】
【表３】
2005500652.tif 000016
【０１３９】
実施例４〜８において作製したドナーシートを、実施例１で作製した受像基板と接触させた。次に、ドナーを、２つの単一モードＮｄ：ＹＡＧレーザを用いて画像形成した。ｆ−シータ走査レンズを近テレセントリック配置の一部として用いて像平面上に結合レーザービームを集束させ、線形検流計のシステムを用いて走査を実施した。レーザーエネルギー密度は、０．４〜０．８Ｊ／ｃｍ2であった。レーザースポットサイズは、１／ｅ2強度で測定すると、３０マイクロメータ×３５０マイクロメータであった。線形レーザースポット速度は、像平面で測定したとき、毎秒１０〜３０メートルで調節可能であった。レーザースポットは、約１００μｍの振幅で主移動方向に垂直にディザーされた。転写層を受像基板上にラインとして転写し、ラインの所期の幅は約１００μｍであった。
【０１４０】
転写層を、受像基板上にＩＴＯストライプを上に重ねた一連のラインとして転写した。画像形成の結果を表ＩＶに示す。
【０１４１】
【表４】
2005500652.tif 000017
【０１４２】
実施例９：ＯＥＬ素子の作製
実施例４〜６の３つの転写層組成物を用いて、構造ＩＴＯ／ＰＤＯＴ／ｍＴＤＡＴＡ／転写層／Ｃａ／Ａｇの発光ダイオードを作製した。実施例４〜６に記載されているように転写層を転写した後に、以下の条件を用いて、Ｃａ／Ａｇカソードを真空蒸着した。
【０１４３】
【表５】
2005500652.tif 000018
【０１４４】
全ての場合において、ダイオードの挙動およびグリーンの発光を観察した。
【０１４５】
本発明は、上に記載した特定の実施例に限定されると考えられるべきではなく、添付した請求項に明白に示される本発明のすべての態様にわたると理解されるべきである。本発明が適用可能である様々な改良、同等の方法、並びに多数の構造は、本明細書の検討すると、本発明の技術分野の当業者には容易に理解されよう。
【０１４６】
本明細書に引用した特許、特許文書、および刊行物は、それぞれ、本明細書その全文を記載したものとして援用する。
【図面の簡単な説明】
【０１４７】
【図１】有機エレクトロルミネセンス表示構造体の略側面図である。
【図２】本発明による、材料を転写するためのドナーシートの略側面図である。
【図３】本発明による有機エレクトロルミネセンス表示構造体の略側面図である。
【図４Ａ】有機エレクトロルミネセンス素子の第１の実施態様の略側面図である。
【図４Ｂ】有機エレクトロルミネセンス素子の第２の実施態様の略側面図である。
【図４Ｃ】有機エレクトロルミネセンス素子の第３の実施態様の略側面図である。
【図４Ｄ】有機エレクトロルミネセンス素子の第４の実施態様の略側面図である。
【図４Ｅ】有機エレクトロルミネセンス素子の第５の実施態様の略側面図である。
【図４Ｆ】有機エレクトロルミネセンス素子の第６の実施態様の略側面図である。
【国際公開パンフレット】
2005500652.tif 000025
2005500652.tif 000026
2005500652.tif 000027
2005500652.tif 000028
2005500652.tif 000029
2005500652.tif 000030
2005500652.tif 000031
2005500652.tif 000032
2005500652.tif 000033
2005500652.tif 000034
2005500652.tif 000035
2005500652.tif 000036
2005500652.tif 000037
2005500652.tif 000038
2005500652.tif 000039
2005500652.tif 000040
2005500652.tif 000041
2005500652.tif 000042
2005500652.tif 000043
2005500652.tif 000044
2005500652.tif 000045
2005500652.tif 000046
2005500652.tif 000047
2005500652.tif 000048
2005500652.tif 000049
2005500652.tif 000050
2005500652.tif 000051
2005500652.tif 000052
2005500652.tif 000053
2005500652.tif 000054
2005500652.tif 000055
2005500652.tif 000056
2005500652.tif 000057
2005500652.tif 000058
2005500652.tif 000059
2005500652.tif 000060
2005500652.tif 000061
2005500652.tif 000062
2005500652.tif 000063
2005500652.tif 000064
2005500652.tif 000065
2005500652.tif 000066
2005500652.tif 000067
2005500652.tif 000068
2005500652.tif 000069
2005500652.tif 000070
2005500652.tif 000071
2005500652.tif 000072
2005500652.tif 000073
2005500652.tif 000074
2005500652.tif 000075
2005500652.tif 000076
2005500652.tif 000077
2005500652.tif 000078
【国際公開パンフレット（コレクトバージョン）】
2005500652.tif 000079
【国際調査報告】
2005500652.tif 000080
2005500652.tif 000081
2005500652.tif 000082